(57)【要約】【課題】  被着体（金属、紙または木材等）との接着性（密着性）が良好で、粒径が均一である樹脂粒子を含有する樹脂分散体および樹脂粒子を安定的に製造する方法を提供する。【解決手段】  樹脂（ａ）からなる樹脂粒子（Ａ）の水性分散液（Ｗ）と、樹脂（ｂ）の前駆体（ｂ０）、または（ｂ０）および有機溶剤からなる油性液（ＯＬ）とを混合し、（Ｗ）中に（ｂ０）または（ＯＬ）を分散させ、（Ｗ）中で（ｂ０）を反応させて（ｂ）からなる樹脂粒子（Ｂ）を形成させることにより、（Ｂ）の表面に（Ａ）が付着された構造の樹脂粒子（Ｃ）の水性分散体（Ｘ１）を得る工程を含み、樹脂（ａ）および樹脂（ｂ）の少なくとも一方が、特定の一般式で表されるチタン触媒（ｔ）の存在下に形成されてなるポリエステル樹脂（ｐ１）、または（ｐ１）を構成単位として有する樹脂（ｐ２）を含有することを特徴とする水性分散体（Ｘ１）の製造方法を用いる。【選択図】  なし【特許請求の範囲】
【請求項１】
樹脂（ａ）からなる樹脂粒子（Ａ）の水性分散液（Ｗ）と、樹脂（ｂ）の前駆体（ｂ０）、または（ｂ０）および有機溶剤からなる油性液（ＯＬ）とを混合し、（Ｗ）中に（ｂ０）または（ＯＬ）を分散させ、（Ｗ）中で（ｂ０）を反応させて（ｂ）からなる樹脂粒子（Ｂ）を形成させることにより、（Ｂ）の表面に（Ａ）が付着された構造の樹脂粒子（Ｃ）の水性分散体（Ｘ１）を得る工程を含み、樹脂（ａ）および樹脂（ｂ）の少なくとも一方が、下記一般式（Ｉ）で表されるチタン触媒（ｔ）の存在下に形成されてなるポリエステル樹脂（ｐ１）、または（ｐ１）を構成単位として有する樹脂（ｐ２）を含有することを特徴とする水性分散体（Ｘ１）の製造方法。
Ｔｉ（−Ｘ）m（−ＯＲ）n              （Ｉ）
［式中、Ｒは水素原子、または１〜３個のエーテル結合および／もしくは１〜２個の水酸基を含んでいてもよい炭素数１〜２４の炭化水素基、Ｔｉはチタン原子、Ｏは酸素原子、Ｘは芳香族モノ−もしくはポリ−カルボン酸から１個のカルボキシル基の水素原子を除いた残基を表し、Ｘがポリカルボン酸の場合、他のカルボキシル基が同一分子内のＯＲ基と分子内で重縮合し環構造を形成していてもよく、または、別の分子のＯＲ基と分子間で重縮合し２〜５個のチタン原子を含む構造を形成していてもよい。ｍ＝１〜３、ｎ＝１〜３であり、ｍとｎの和は４である。］
【請求項２】
チタン触媒（ｔ）の３０℃の水への溶解度が［５ｇ／１００ｍｌ］以下である請求項１記載の製造方法。
【請求項３】
ポリエステル樹脂（ｐ１）中のエステル結合の８０％以上が脱水縮合によって形成されたものである請求項１または２記載の製造方法。
【請求項４】
樹脂（ａ）および／または樹脂（ｂ）が、ポリエステル樹脂（ｐ１）および（ｐ１）を構成単位として有する樹脂（ｐ２）以外に、ポリウレタン樹脂、エポキシ樹脂、ビニル樹脂、および（ｐ１）以外のポリエステル樹脂からなる群から選ばれる１種以上の樹脂を含有する請求項１〜３のいずれか記載の製造方法。
【請求項５】
前躯体（ｂ０）が、ポリエステル樹脂（ｐ１）の構成単位および反応性基を有するプレポリマー（α）と硬化剤とからなる請求項１〜４のいずれか記載の製造方法。
【請求項６】
請求項１〜５のいずれか記載の製造方法で得られた水性分散体（Ｘ１）中において、付着している樹脂粒子（Ａ）を樹脂粒子（Ｂ）から脱離させたのち水性分散体から（Ａ）を分離除去して（Ｂ）の水性分散体（Ｘ２）を得る工程、または（Ａ）を溶解させ、（Ｂ）の水性分散体（Ｘ２）を得る工程を含む水性分散体（Ｘ２）の製造方法。
【請求項７】
樹脂粒子（Ｂ）の［体積平均粒径／個数平均粒径］が１．０〜１．５である請求項６記載の製造方法。
【請求項８】
請求項１〜５のいずれか記載の製造方法により得られた水性分散体（Ｘ１）から水性溶剤を除去して樹脂粒子（Ｃ）を得る工程、または請求項６または７記載の製造方法により得られた水性分散体（Ｘ２）から水性溶剤を除去して樹脂粒子（Ｂ）を得る工程を含む樹脂粒子の製造方法。
【請求項９】
請求項８記載の製造方法により得られた樹脂粒子。
【請求項１０】
樹脂（ａ）からなる樹脂粒子（Ａ）が、樹脂（ｂ）からなる樹脂粒子（Ｂ）の表面に付着されてなる構造の樹脂粒子（Ｃ）であり、
〔１〕［（Ａ）の体積平均粒径／（Ｃ）の体積平均粒径］が０．００１〜０．３であり、
〔２〕（Ａ）の体積平均粒径が０．０００５〜３０μｍ、且つ（Ｃ）の体積平均粒径が０．１〜３００μｍであり、
〔３〕（Ｂ）の表面の５％以上が（Ａ）で覆われており、
〔４〕（Ｃ）の［体積平均粒径／個数平均粒径］が１．０〜１．５であり、
〔５〕（ａ）および（ｂ）の少なくとも一方が、下記一般式（Ｉ）で表されるチタン触媒（ｔ）の存在下に形成されてなるポリエステル樹脂（ｐ１）または（ｐ１）を構成単位として有する樹脂（ｐ２）を含有し、（ａ）および／または（ｂ）が、必要により、ポリウレタン樹脂、エポキシ樹脂、ビニル樹脂および（ｐ１）以外のポリエステル樹脂からなる群から選ばれる１種以上の樹脂を含有することを特徴とする樹脂粒子。
Ｔｉ（−Ｘ）m（−ＯＲ）n              （Ｉ）
［式中、Ｒは水素原子、または１〜３個のエーテル結合および／もしくは１〜２個の水酸基を含んでいてもよい炭素数１〜２４の炭化水素基、Ｔｉはチタン原子、Ｏは酸素原子、Ｘは芳香族モノ−もしくはポリ−カルボン酸から１個のカルボキシル基の水素原子を除いた残基を表し、Ｘがポリカルボン酸の場合、他のカルボキシル基が同一分子内のＯＲ基と分子内で重縮合し環構造を形成していてもよく、または、別の分子のＯＲ基と分子間で重縮合し２〜５個のチタン原子を含む構造を形成していてもよい。ｍ＝１〜３、ｎ＝１〜３であり、ｍとｎの和は４である。］
【請求項１１】
下記一般式（Ｉ）で表されるチタン触媒（ｔ）の存在下に形成されてなるポリエステル樹脂（ｐ１）または（ｐ１）を構成単位として有する樹脂（ｐ２）を含有し、必要により、ポリウレタン樹脂、エポキシ樹脂、ビニル樹脂および（ｐ１）以外のポリエステル樹脂からなる群から選ばれる１種以上の樹脂を含有する樹脂（ｂ）からなる樹脂粒子（Ｂ）であり、
〔１〕（Ｂ）の［体積平均粒径／個数平均粒径］が１．０〜１．５であり、
〔２〕（Ｂ）の体積平均粒径が０．１〜３００μｍであることを特徴とする樹脂粒子。
Ｔｉ（−Ｘ）m（−ＯＲ）n              （Ｉ）
［式中、Ｒは水素原子、または１〜３個のエーテル結合および／もしくは１〜２個の水酸基を含んでいてもよい炭素数１〜２４の炭化水素基、Ｔｉはチタン原子、Ｏは酸素原子、Ｘは芳香族モノ−もしくはポリ−カルボン酸から１個のカルボキシル基の水素原子を除いた残基を表し、Ｘがポリカルボン酸の場合、他のカルボキシル基が同一分子内のＯＲ基と分子内で重縮合し環構造を形成していてもよく、または、別の分子のＯＲ基と分子間で重縮合し２〜５個のチタン原子を含む構造を形成していてもよい。ｍ＝１〜３、ｎ＝１〜３であり、ｍとｎの和は４である。］
【請求項１２】
スラッシュ成形用樹脂、粉体塗料、電子部品製造用スペーサー、電子測定機器の標準粒子、電子写真トナー用母体粒子、静電記録トナー用母体粒子、静電印刷トナー用母体粒子またはホットメルト接着剤用である請求項９〜１１のいずれか記載の樹脂粒子。
【発明の詳細な説明】
【技術分野】
【０００１】
本発明は樹脂分散体および樹脂粒子の製造方法、並びに樹脂粒子に関する。さらに詳しくは、各種用途に有用な樹脂粒子とその水性分散体の製造方法、並びに樹脂粒子に関する。
【背景技術】
【０００２】
樹脂粒子（Ａ）の水性分散液中に、樹脂（ｂ）または（ｂ）の前躯体（ｂ０）を分散させ、（ｂ０）を用いる場合（ｂ０）を反応させて、（Ａ）の水性分散液中で、（ｂ）からなる樹脂粒子（Ｂ）を形成させることにより、（Ｂ）の表面に（Ａ）が付着してなる構造の樹脂粒子（Ｃ）の水性分散体（Ｘ１）を得る方法、並びにこの水性分散体（Ｘ１）から水性媒体を除去して得た樹脂粒子（Ｃ）および樹脂粒子（Ｂ）が知られている（特許文献１）。
【特許文献１】特開２００２−２８４８８１号公報
【発明の開示】
【発明が解決しようとする課題】
【０００３】
しかしながら、上記の樹脂粒子は、樹脂粒子を熱溶融して被着体（金属、紙または木材等）に密着させる用途に適用する場合、被着体の種類によっては、被着体に対する親和性が低くなることがあるという欠点を有する。このため、例えば、樹脂粒子を塗料用添加剤として用いる場合、塗膜の被着体への密着性が低く、塗装がはがれやすいことがある。また、トナーの母体粒子として用いた場合、紙への密着性が低く、低温定着時にオフセットが生じることがある。
本発明は、樹脂粒子を熱溶融して被着体（金属、紙または木材等）に密着させる用途に適用する場合であっても、被着体との接着性（密着性）が良好で、粒径が均一である樹脂粒子を含有する樹脂分散体および樹脂粒子を安定的に製造する方法を提供することを目的とする。
【課題を解決するための手段】
【０００４】
本発明者らは、特定のエステル化触媒を用いて製造した樹脂を用いて樹脂粒子を製造することで、被着体との接着性（密着性）が向上することを見出し、本発明に到達した。
すなわち本発明は、下記６発明である。
（Ｉ）  樹脂（ａ）からなる樹脂粒子（Ａ）の水性分散液（Ｗ）と、樹脂（ｂ）の前駆体（ｂ０）、または（ｂ０）および有機溶剤からなる油性液（ＯＬ）とを混合し、（Ｗ）中に（ｂ０）または（ＯＬ）を分散させ、（Ｗ）中で（ｂ０）を反応させて（ｂ）からなる樹脂粒子（Ｂ）を形成させることにより、（Ｂ）の表面に（Ａ）が付着された構造の樹脂粒子（Ｃ）の水性分散体（Ｘ１）を得る工程を含み、樹脂（ａ）および樹脂（ｂ）の少なくとも一方が、下記一般式（Ｉ）で表されるチタン触媒（ｔ）の存在下に形成されてなるポリエステル樹脂（ｐ１）、または（ｐ１）を構成単位として有する樹脂（ｐ２）を含有することを特徴とする水性分散体（Ｘ１）の製造方法。
Ｔｉ（−Ｘ）m（−ＯＲ）n              （Ｉ）
［式中、Ｒは水素原子、または１〜３個のエーテル結合および／もしくは１〜２個の水酸基を含んでいてもよい炭素数１〜２４の炭化水素基、Ｔｉはチタン原子、Ｏは酸素原子、Ｘは芳香族モノ−もしくはポリ−カルボン酸から１個のカルボキシル基の水素原子を除いた残基を表し、Ｘがポリカルボン酸の場合、他のカルボキシル基が同一分子内のＯＲ基と分子内で重縮合し環構造を形成していてもよく、または、別の分子のＯＲ基と分子間で重縮合し２〜５個のチタン原子を含む構造を形成していてもよい。ｍ＝１〜３、ｎ＝１〜３であり、ｍとｎの和は４である。］
（ＩＩ）  （Ｉ）の製造方法で得られた水性分散体（Ｘ１）中において、付着している樹脂粒子（Ａ）を樹脂粒子（Ｂ）から脱離させたのち水性分散体から（Ａ）を分離除去して（Ｂ）の水性分散体（Ｘ２）を得る工程、または（Ａ）を溶解させ、（Ｂ）の水性分散体（Ｘ２）を得る工程を含む水性分散体（Ｘ２）の製造方法。
（ＩＩＩ）  （Ｉ）の製造方法により得られた水性分散体（Ｘ１）から水性溶剤を除去して樹脂粒子（Ｃ）を得る工程、または（ＩＩ）の製造方法により得られた水性分散体（Ｘ２）から水性溶剤を除去して樹脂粒子（Ｂ）を得る工程を含む樹脂粒子の製造方法。
（ＩＶ）  （ＩＩＩ）の製造方法により得られた樹脂粒子。
【０００５】
（Ｖ）  樹脂（ａ）からなる樹脂粒子（Ａ）が、樹脂（ｂ）からなる樹脂粒子（Ｂ）の表面に付着されてなる構造の樹脂粒子（Ｃ）であり、
〔１〕［（Ａ）の体積平均粒径／（Ｃ）の体積平均粒径］が０．００１〜０．３であり、
〔２〕（Ａ）の体積平均粒径が０．０００５〜３０μｍ、且つ（Ｃ）の体積平均粒径が０．１〜３００μｍであり、
〔３〕（Ｂ）の表面の５％以上が（Ａ）で覆われており、
〔４〕（Ｃ）の［体積平均粒径／個数平均粒径］が１．０〜１．５であり、
〔５〕（ａ）および（ｂ）の少なくとも一方が、下記一般式（Ｉ）で表されるチタン触媒（ｔ）の存在下に形成されてなるポリエステル樹脂（ｐ１）または（ｐ１）を構成単位として有する樹脂（ｐ２）を含有し、（ａ）および／または（ｂ）が、必要により、ポリウレタン樹脂、エポキシ樹脂、ビニル樹脂および（ｐ１）以外のポリエステル樹脂からなる群から選ばれる１種以上の樹脂を含有することを特徴とする樹脂粒子。
Ｔｉ（−Ｘ）m（−ＯＲ）n              （Ｉ）
［式中、Ｒは水素原子、または１〜３個のエーテル結合および／もしくは１〜２個の水酸基を含んでいてもよい炭素数１〜２４の炭化水素基、Ｔｉはチタン原子、Ｏは酸素原子、Ｘは芳香族モノ−もしくはポリ−カルボン酸から１個のカルボキシル基の水素原子を除いた残基を表し、Ｘがポリカルボン酸の場合、他のカルボキシル基が同一分子内のＯＲ基と分子内で重縮合し環構造を形成していてもよく、または、別の分子のＯＲ基と分子間で重縮合し２〜５個のチタン原子を含む構造を形成していてもよい。ｍ＝１〜３、ｎ＝１〜３であり、ｍとｎの和は４である。］
（ＶＩ）  下記一般式（Ｉ）で表されるチタン触媒（ｔ）の存在下に形成されてなるポリエステル樹脂（ｐ１）または（ｐ１）を構成単位として有する樹脂（ｐ２）を含有し、必要により、ポリウレタン樹脂、エポキシ樹脂、ビニル樹脂および（ｐ１）以外のポリエステル樹脂からなる群から選ばれる１種以上の樹脂を含有する樹脂（ｂ）からなる樹脂粒子（Ｂ）であり、
〔１〕（Ｂ）の［体積平均粒径／個数平均粒径］が１．０〜１．５であり、
〔２〕（Ｂ）の体積平均粒径が０．１〜３００μｍであることを特徴とする樹脂粒子。
Ｔｉ（−Ｘ）m（−ＯＲ）n              （Ｉ）
［式中、Ｒは水素原子、または１〜３個のエーテル結合および／もしくは１〜２個の水酸基を含んでいてもよい炭素数１〜２４の炭化水素基、Ｔｉはチタン原子、Ｏは酸素原子、Ｘは芳香族モノ−もしくはポリ−カルボン酸から１個のカルボキシル基の水素原子を除いた残基を表し、Ｘがポリカルボン酸の場合、他のカルボキシル基が同一分子内のＯＲ基と分子内で重縮合し環構造を形成していてもよく、または、別の分子のＯＲ基と分子間で重縮合し２〜５個のチタン原子を含む構造を形成していてもよい。ｍ＝１〜３、ｎ＝１〜３であり、ｍとｎの和は４である。］
【発明の効果】
【０００６】
本発明は以下の効果を有する。
１．樹脂粒子を熱溶融して被着体（金属、紙または木材等）に密着させる用途に適用する場合であっても、被着体に対する親和性が高い樹脂粒子を容易に製造することができる。したがって、たとえば、本発明の製造方法によって得られる樹脂粒子を塗料用添加剤として用いる場合、塗膜の被着体に対する密着性に優れている。同様に、トナーの母体粒子として用いる場合、紙への密着性に優れ、低温定着時でもオフセットが生じることがない。
２．粒径が均一な樹脂粒子分散体および樹脂粒子を安定的に製造できる。
３．水性分散液中で樹脂粒子が得られるため、安全かつ低コストで樹脂粒子を製造できる。
【発明を実施するための最良の形態】
【０００７】
以下に本発明を詳述する。
本発明は、樹脂粒子（Ａ）に含有される樹脂（ａ）、樹脂粒子（Ｂ）に含有される樹脂（ｂ）の少なくとも一方が、前記一般式（Ｉ）で表される少なくとも１種のチタン触媒（ｔ）の存在下に形成されてなるポリエステル樹脂（ｐ１）、または（ｐ１）を構成単位として有する樹脂（ｐ２）を含有することを特徴とする。（ｐ１）と（ｐ２）はそれぞれ２種以上を併用してもよく、（ｐ１）と（ｐ２）を併用してもよい。
また、（ｐ１）または（ｐ２）は、（ａ）、（ｂ）のいずれに含有されても、本願発明の効果が得られるが、少なくとも（ｂ）に含有されるのが好ましい。
【０００８】
チタン触媒（ｔ）は、前記一般式（Ｉ）で表される化合物であり、式（Ｉ）を満たす構造のものを２種以上併用してもよい。
一般式（Ｉ）において、Ｒは水素原子、または１〜３個のエーテル結合および／もしくは１〜２個の水酸基を含んでいてもよい炭素数１〜２４の炭化水素基である。炭化水素基の炭素数は、好ましくは１〜６、さらに好ましくは１〜４である。
炭素数１〜２４の炭化水素基の具体例としては、脂肪族炭化水素基並びにエーテル結合および／もしくは水酸基を含む脂肪族炭化水素基（メチル基、エチル基、ｎ−プロピル基、イソプロピル基、ｎ−ブチル基、ｎ−ヘキシル基、ｎ−オクチル基、β−メトキシエチル基、β−エトキシエチル基、およびβ−ヒドロキシエチル基など）、芳香族炭化水素基並びにエーテル結合および／もしくは水酸基を含む芳香族炭化水素基［フェニル基；ヒドロキシフェニル基；ビスフェノールＡ、ビスフェノールＦおよびビスフェノールＡＤなどの炭素数２〜４のアルキレンオキサイド（以下、特記しない限り、ＡＯと略記する）〔エチレンオキサイド（以下ＥＯと略記する）、プロピレンオキサイド（以下ＰＯと略記する）、およびブチレンオキサイド（以下ＢＯと略記する）など〕付加物（付加モル数１〜３）から１個の水酸基を除いた残基など］が挙げられる。
これらＲのうち好ましくは、炭素数１〜６の炭化水素基であり、さらに好ましくは、エチル基、ｎ−プロピル基、イソプロピル基、ｎ−ブチル基、およびｎ−ヘキシル基であり、とくに好ましくは、ｎ−プロピル基、イソプロピル基、およびｎ−ブチル基である。
【０００９】
Ｘは、芳香族モノ−もしくはポリ−カルボン酸から１個のカルボキシル基の水素原子を除いた残基であり、Ｘがポリカルボン酸の場合、他のカルボキシル基（チタン原子に結合し残基を形成するのと別のカルボキシル基）が、同一分子内のＯＲ基｛チタン原子に直接結合した水酸基（Ｒが水素原子の場合）、アルコキシ基（Ｒが炭化水素基の場合）、またはＲが１〜２個の水酸基を含む炭化水素基の場合の該水酸基｝と分子内で重縮合し環構造を形成していてもよく、別の分子のＯＲ基（上記と同様）と分子間で重縮合し、複数（２〜５個）のチタン原子を含む繰り返し構造を形成していてもよい。
上記芳香族カルボン酸としては、炭素数７〜５０のものが好ましく、安息香酸（安息香酸、パラヒドロキシ安息香酸、パラメチル安息香酸など）、ナフタレンモノカルボン酸などの芳香族モノカルボン酸；フタル酸（テレフタル酸、イソフタル酸、オルトフタル酸など）、ナフタレンジカルボン酸、トリメリット酸、およびピロメリット酸などの２〜６価の芳香族ポリカルボン酸；等が挙げられる。
Ｘが芳香族ポリカルボン酸の場合、前述のようにその複数のカルボキシル基により、複数のチタン原子を含む繰り返し構造を形成していてもよいが、この場合の１分子内のチタン原子数は２〜５である。１分子内のチタン原子数が６以上の場合、触媒活性が低下し好ましくない。
Ｘとして好ましいものは、フタル酸類（テレフタル酸、イソフタル酸、オルトフタル酸など）の残基、および安息香酸類（安息香酸、パラヒドロキシ安息香酸、パラメチル安息香酸など）の残基であり、特に好ましいものはテレフタル酸、イソフタル酸、またはオルトフタル酸の残基である。
【００１０】
式（Ｉ）中、ｍ＝１〜３、ｎ＝１〜３であり、ｍとｎの和、すなわちチタン原子の結合価数は４である。好ましくは、ｍ＝１〜２、ｎ＝２〜３である。ｍが３を超えると触媒活性が低下し、ｎが３を超えると耐加水分解性が低下し、いずれもポリエステル樹脂の製造上好ましくない。ｍが１または２の場合、触媒活性が特に高く好ましい。チタン原子の結合価数が４以外の場合は、式（１）と類似の構造でも触媒活性が劣るか副反応が起き好ましくない。
【００１１】
一般式（Ｉ）で表される化合物の具体例としては、チタントリイソプロポキシベンゼンカルボキシレート、チタントリブトキシベンゼンカルボキシレート、チタントリイソプロポキシテレフタレート、チタントリブトキシテレフタレート、チタントリイソプロポキシイソフタレート、チタントリイソプロポキシフタレート、チタンジイソプロポキシジベンゼンカルボキシレート、チタンジブトキシジベンゼンカルボキシレート、チタンジイソプロポキシジテレフタレート、チタンジブトキシジテレフタレート、チタンジイソプロポキシジイソフタレート、チタンジイソプロポキシジフタレート、チタンジヒドロキシジベンゼンカルボキシレート、チタンジヒドロキシジテレフタレート、チタンジヒドロキシジイソフタレート、チタンジヒドロキシジフタレート、およびこれらの分子内または分子間重縮合物などが挙げられる。
【００１２】
チタン触媒（ｔ）は、ポリエステル重合時の触媒活性の観点から、３０℃の水への溶解度が［５ｇ／１００ｍｌ］以下であることが好ましく、［２ｇ／１００ｍｌ］以下であることがさらに好ましく、［１ｇ／１００ｍｌ］以下であることがとくに好ましい。溶解度が［５ｇ／１００ｍｌ］以下であると、重合反応時に触媒が加水分解を受けにくく、触媒活性の持続性に優れる。
【００１３】
これらのチタン触媒（ｔ）は、例えば、市販されているチタンテトラアルコキシドと芳香族カルボン酸を、反応溶媒（酢酸エチル等）中で加熱（７０〜９０℃が好ましい）することにより容易に得られる。
【００１４】
本発明におけるポリエステル樹脂（ｐ１）としては、ポリオールと、ポリカルボン酸、その酸無水物または低級アルキル（アルキル基の炭素数１〜４）エステルとの重縮合物などが使用できる。
ポリオールとしては、ジオール（１）および３〜８価のポリオール（２）等が用いられる。
ポリカルボン酸、その酸無水物または低級アルキルエステルとしては、ジカルボン酸（３）、３〜６価のポリカルボン酸（４）、これらの酸無水物および低級アルキルエステル等が用いられる。
ポリオールとポリカルボン酸の反応比率は、水酸基［ＯＨ］とカルボキシル基［ＣＯＯＨ］の当量比［ＯＨ］／［ＣＯＯＨ］として、好ましくは２／１〜１／２、さらに好ましくは１．５／１〜１／１．３、とくに好ましくは１．３／１〜１／１．２である。
【００１５】
ジオール（１）としては、炭素数２〜３０のアルキレングリコール（例えば、エチレングリコール、１，２−プロピレングリコール、１，３−プロピレングリコール、１，４−ブタンジオール、１，６−ヘキサンジオール、オクタンジオール、デカンジオール、ドデカンジオール、テトラデカンジオール、ネオペンチルグリコールおよび２，２−ジエチル−１，３−プロパンジオールなど）；重量平均分子量（ゲルパーミエーションクロマトグラフィーにより測定される。以下Ｍｗと略する。）１０６〜１００００のアルキレンエーテルグリコール（例えば、ジエチレングリコール、トリエチレングリコール、ジプロピレングリコール、ポリエチレングリコール、ポリプロピレングリコールおよびポリテトラメチレンエーテルグリコールなど）；炭素数６〜２４の脂環式ジオール（例えば、１，４−シクロヘキサンジメタノールおよび水素添加ビスフェノールＡなど）；上記脂環式ジオールのＡＯ〔ＥＯ、ＰＯ、ＢＯなど〕付加物（付加モル数２〜１００）（例えば、１，４−シクロヘキサンジメタノールのＥＯ１０モル付加物など）；炭素数１５〜３０のビスフェノール（ビスフェノールＡ、ビスフェノールＦ、ビスフェノールＳなど）または炭素数１２〜２４のポリフェノール（例えば、カテコール、ハイドロキノンおよびレゾルシンなど）のＡＯ（ＥＯ、ＰＯ、ＢＯなど）付加物（付加モル数２〜１００）（例えば、ビスフェノールＡ・ＥＯ２〜４モル付加物、ビスフェノールＡ・ＰＯ２〜４モル付加物など）；Ｍｗ１００〜５０００のポリラクトンジオール(例えば、ポリε−カプロラクトンジオールなど)；Ｍｗ１０００〜２００００のポリブタジエンジオールなどが挙げられる。
これらのうち、アルキレングリコール（とくに、１，２−プロピレングリコール）およびビスフェノールのＡＯ付加物が好ましく、さらに好ましくはビスフェノールのＡＯ付加物、およびこれとアルキレングリコールとの混合物である。
【００１６】
３〜８価のポリオール（２）としては、３〜８価、炭素数３〜８の脂肪族多価アルコール（例えば、グリセリン、トリメチロールエタン、トリメチロールプロパン、ペンタエリスリトール、ソルビタンおよびソルビトールなど）；重合度３〜５０のノボラック樹脂（例えば、フェノールノボラックおよびクレゾールノボラックなど）のＡＯ（炭素数２〜４）付加物（付加モル数２〜１００）（フェノールノボラックＰＯ２モル付加物、フェノールノボラックＥＯ４モル付加物など）；炭素数６〜３０のポリフェノール（例えば、ピロガロール、フロログルシノールおよび１，２，４−ベンゼントリオールなど）のＡＯ（炭素数２〜４）付加物（付加モル数２〜１００）（ピロガロールＥＯ４モル付加物など）；および重合度２０〜２０００のアクリルポリオール［ヒドロキシエチル（メタ）アクリレートと他のビニルモノマー（例えばスチレン、（メタ）アクリル酸、（メタ）アクリル酸エステル等との共重合物など］などが挙げられる。
これらのうち、脂肪族多価アルコールおよびノボラック樹脂のＡＯ付加物が好ましく、さらに好ましくはノボラック樹脂のＡＯ付加物である。
【００１７】
ジカルボン酸（３）としては、炭素数４〜３２のアルカンジカルボン酸（例えば、コハク酸、アジピン酸、セバシン酸、アゼライン酸、セバシン酸、ドデカンジカルボン酸およびオクタデカンジカルボン酸など）；炭素数４〜３２のアルケンジカルボン酸（例えば、マレイン酸、フマール酸、シトラコン酸およびメサコン酸など）；炭素数８〜４０の分岐アルケンジカルボン酸［例えば、ダイマー酸、アルケニルコハク酸（ドデセニルコハク酸、ペンタデセニルコハク酸、オクタデセニルコハク酸など）；炭素数１２〜４０の分岐アルカンジカルボン酸［例えば、アルキルコハク酸（デシルコハク酸、ドデシルコハク酸、オクタデシルコハク酸など）；炭素数８〜２０の芳香族ジカルボン酸（例えば、フタル酸、イソフタル酸、テレフタル酸およびナフタレンジカルボン酸など）などが挙げられる。
これらのうち、アルケンジカルボン酸および芳香族ジカルボン酸が好ましく、さらに好ましくは芳香族ジカルボン酸である。
３〜６価のポリカルボン酸（４）としては、炭素数９〜２０の芳香族ポリカルボン酸（例えば、トリメリット酸およびピロメリット酸など）などが挙げられる。
ジカルボン酸（３）または３〜６価のポリカルボン酸（４）の酸無水物としては、トリメリット酸無水物、ピロメリット酸無水物などが挙げられる。また、これらの低級アルキルエステルとしては、メチルエステル、エチルエステルおよびイソプロピルエステルなどが挙げられる。
【００１８】
ポリエステル樹脂（ｐ１）は、そのエステル結合の８０％以上が脱水縮合によって形成されることが好ましく、さらに好ましくは９０％以上である。この範囲であると、たとえば、トナーの母体粒子として用いた場合、耐久性および／または汚染性（プリンターもしくは複写機の内部におけるトナーの飛散による汚染の程度）がさらに好ましくなる。
【００１９】
ポリエステル樹脂（ｐ１）、または（ｐ１）を構成単位として有する樹脂（ｐ２）の数平均分子量（ゲルパーミエーションクロマトグラフィーにて測定、以下Ｍｎと略記）は、好ましくは１，０００〜５０万、さらに好ましくは２，０００〜２０万である。
（ｐ１）および（ｐ２）の融点（ＤＳＣにて測定される、以下同じである）は、好ましくは０℃〜２００℃、さらに好ましくは、３５℃〜１５０℃である。
（ｐ１）および（ｐ２）のガラス転移温度（Ｔｇ）（ＤＳＣにて測定される、以下同じである）は、好ましくは−６０℃〜１００℃、さらに好ましくは−３０℃〜６０℃である。
（ｐ１）および（ｐ２）のＳＰ値（ＳＰ値はＰｏｌｙｍｅｒ  Ｅｎｇｉｎｅｅｒｉｎｇ  ａｎｄ  Ｓｃｉｅｎｃｅ，Ｆｅｂｕｒｕａｒｙ，１９７４，Ｖｏｌ．１４，Ｎｏ．２  Ｐ．１４７〜１５４に記載された方法によって計算される。）は、好ましくは７〜１８、さらに好ましくは８〜１４である。
【００２０】
ポリエステル樹脂（ｐ１）は、チタン触媒（ｔ）を用いること以外は、通常のポリエステルの製造法と同様にして製造することができる。例えば、不活性ガス（窒素ガス等）雰囲気中で、チタン触媒（ｔ）の存在下、反応温度が好ましくは１５０〜２８０℃、さらに好ましくは１６０〜２５０℃、とくに好ましくは１７０〜２４０℃で反応させることにより行うことができる。また反応時間は、重縮合反応を確実に行う観点から、好ましくは３０分以上、とくに２〜４０時間である。反応末期の反応速度を向上させるために減圧する（例えば１３０〜７０００Ｐａ）ことも有効である。
（ｔ）の添加量としては、重合活性などの観点から、得られる重合体の重量に対して、好ましくは０．０００１〜０．８重量％、さらに好ましくは０．０００２〜０．６重量％、とくに好ましくは０．００１５〜０．５５重量％である。
【００２１】
また、チタン触媒（ｔ）の触媒効果を損なわない範囲で他のエステル化触媒を併用することもできる。他のエステル化触媒の例としては、スズ含有触媒（例えばジブチルスズオキサイド）、三酸化アンチモン、（ｔ）以外のチタン触媒（例えばチタンアルコキシド、シュウ酸チタニルカリウム、およびテレフタル酸チタン）、ジルコニウム含有触媒（例えば酢酸ジルコニル）、ゲルマニウム含有触媒、アルカリ（土類）金属触媒（例えばアルカリ金属もしくはアルカリ土類金属のカルボン酸塩：酢酸リチウム、酢酸ナトリウム、酢酸カリウム、酢酸カルシウム、安息香酸ナトリウム、および安息香酸カリウムなど）、および酢酸亜鉛等が挙げられる。
これらの他のエステル化触媒の添加量としては、得られる重合体に対して、０〜０．６重量％が好ましい。０．６重量％以内とすると、ポリエステル樹脂の着色がさらに少なくなり、カラートナー用の母体粒子に用いるのに好ましくなる。他のエステル化触媒を用いる場合、（ｔ）の含有量は、全触媒の重量に基づいて、５０〜１００重量％が好ましい。
【００２２】
ポリエステル樹脂（ｐ１）を構成単位として有する樹脂（ｐ２）としては、（ｐ１）と後述するポリイソシアネート（１５）から得られるポリウレタン樹脂、（ｐ１）と後述するポリエポキシド（１８）から得られるエポキシ樹脂、（ｐ１）と後述するポリアミン（１６）から得られるポリアミド樹脂などがあげられる。
これら（ｐ２）のうち、好ましいものは、ポリウレタン樹脂およびエポキシ樹脂であり、さらに好ましいものは、ポリウレタン樹脂である。
樹脂（ａ）が、ポリエステル樹脂（ｐ１）または（ｐ１）を構成単位として有する樹脂（ｐ２）を含有する場合、（ｐ１）または（ｐ２）として好ましいものは、各種被着体との密着性が良好である点から、（ｐ１）および／または（ｐ１）を構成単位として有するポリウレタン樹脂である。
樹脂（ａ）は、ポリエステル樹脂（ｐ１）または（ｐ１）を構成単位として有する樹脂（ｐ２）以外に、必要によりポリウレタン樹脂、エポキシ樹脂、ビニル樹脂および（ｐ１）以外のポリエステル樹脂からなる群から選ばれる１種以上の樹脂を含有してもよく、水性分散液（Ｗ）を形成しうる樹脂であればいかなる樹脂であっても使用できる。
また、（ａ）には上記の樹脂以外にもポリアミド樹脂、ポリイミド樹脂、ケイ素樹脂、フェノール樹脂、メラミン樹脂、ユリア樹脂、アニリン樹脂、アイオノマー樹脂、ポリカーボネート樹脂等を含有していてもよい。
【００２３】
樹脂（ａ）のうち、ポリエステル樹脂（ｐ１）および（ｐ１）を構成単位として有する樹脂（ｐ２）以外の好ましい樹脂、すなわち、ビニル樹脂、ポリウレタン樹脂、エポキシ樹脂、および（ｐ１）以外のポリエステル樹脂について説明するが、他の樹脂についてもこれらの樹脂と同様にして使用できる。
ビニル樹脂は、ビニルモノマーを単独重合または共重合したポリマーである。重合には、公知の重合触媒等が使用できる。
ビニルモノマーとしては、下記（５）〜（１４）等が挙げられる。
【００２４】
（５）ビニル炭化水素：
（５−１）脂肪族ビニル炭化水素：炭素数２〜１２のアルケン（例えばエチレン、プロピレン、ブテン、イソブチレン、ペンテン、ヘプテン、ジイソブチレン、オクテン、ドデセン、オクタデセンおよび炭素数３〜２４のα−オレフィン等）；炭素数４〜１２のアルカジエン（例えばブタジエン、イソプレン、１，４−ペンタジエン、１，６−ヘキサジエンおよび１，７−オクタジエン等）。
（５−２）脂環式ビニル炭化水素：炭素数６〜１５のモノ−またはジ−シクロアルケン（例えばシクロヘキセン、ビニルシクロヘキセンおよびエチリデンビシクロヘプテン等）、炭素数５〜１２のモノ−またはジ−シクロアルカジエン（例えば、（ジ）シクロペンタジエン等）；およびテルペン（例えばピネン、リモネンおよびインデン等）等。
（５−３）芳香族ビニル炭化水素：スチレン；スチレンの炭化水素（炭素数１〜２４の、アルキル、シクロアルキル、アラルキルおよび／またはアルケニル）置換体（例えばα−メチルスチレン、ビニルトルエン、２，４−ジメチルスチレン、エチルスチレン、イソプロピルスチレン、ブチルスチレン、フェニルスチレン、シクロヘキシルスチレン、ベンジルスチレン、クロチルベンゼン、ジビニルベンゼン、ジビニルトルエン、ジビニルキシレンおよびトリビニルベンゼン等）；およびビニルナフタレン等。
【００２５】
（６）カルボキシル基含有ビニルモノマーおよびそれらの塩：
炭素数３〜３０の不飽和モノカルボン酸（例えば（メタ）アクリル酸（アクリル酸および／またはメタクリル酸を表す。以下同様である。）、クロトン酸イソクロトン酸および桂皮酸等）；炭素数３〜３０の不飽和ジカルボン酸（無水物）（例えば、（無水）マレイン酸、フマル酸、イタコン酸、（無水）シトラコン酸およびメサコン酸等）；および炭素数３〜３０の不飽和ジカルボン酸のモノアルキル（炭素数１〜２４）エステル（例えば、マレイン酸モノメチルエステル、マレイン酸モノオクタデシルエステル、フマル酸モノエチルエステル、イタコン酸モノブチルエステル、イタコン酸グリコールモノエーテルおよびシトラコン酸モノエイコシルエステル等）等。
カルボキシル基含有ビニルモノマーの塩としては、例えばアルカリ金属塩（ナトリウム塩、カリウム塩等）、アルカリ土類金属塩（カルシウム塩、マグネシウム塩等）、アンモニウム塩、アミン塩もしくは４級アンモニウム塩が挙げられる。アミン塩としては、アミン化合物であれば特に限定されないが、例えば、１級アミン塩（エチルアミン塩、ブチルアミン塩、オクチルアミン塩等）、２級アミン（ジエチルアミン塩、ジブチルアミン塩等）、３級アミン（トリエチルアミン塩、トリブチルアミン塩等）が挙げられる。４級アンモニウム塩としては、テトラエチルアンモニウム塩、トリエチルラウリルアンモニウム塩、テトラブチルアンモニウム塩、トリブチルラウリルアンモニウム塩等）が挙げられる。
カルボキシル基含有ビニルモノマーの塩の具体例としては、アクリル酸ナトリウム、メタクリル酸ナトリウム、マレイン酸モノナトリウム、マレイン酸ジナトリウム、アクリル酸カリウム、メタクリル酸カリウム、マレイン酸モノカリウム、アクリル酸リチウム、アクリル酸セシウム、アクリル酸アンモニウム、アクリル酸カルシウムおよびアクリル酸アルミニウム等が挙げられる。
【００２６】
（７）スルホ基含有ビニルモノマーおよびそれらの塩：
炭素数２〜１４のアルケンスルホン酸（例えばビニルスルホン酸、（メタ）アリルスルホン酸およびメチルビニルスルホン酸等）；スチレンスルホン酸およびこのアルキル（炭素数２〜２４）誘導体（例えばα−メチルスチレンスルホン酸等；炭素数５〜１８のスルホ（ヒドロキシ）アルキル−（メタ）アクリレート（例えば、スルホプロピル（メタ）アクリレート、２−ヒドロキシ−３−（メタ）アクリロキシプロピルスルホン酸、２−（メタ）アクリロイルオキシエタンスルホン酸および３−（メタ）アクリロイルオキシ−２−ヒドロキシプロパンスルホン酸等）；炭素数５〜１８のスルホ（ヒドロキシ）アルキル（メタ）アクリルアミド（例えば、２−（メタ）アクリロイルアミノ−２，２−ジメチルエタンスルホン酸、２−（メタ）アクリルアミド−２−メチルプロパンスルホン酸および３−（メタ）アクリルアミド−２−ヒドロキシプロパンスルホン酸）；アルキル（炭素数３〜１８）アリルスルホコハク酸（例えば、プロピルアリルスルホコハク酸、ブチルアリルスルホコハク酸、２−エチルヘキシル−アリルスルホコハク酸）；ポリ〔ｎ（重合度、以下同様）＝２〜３０〕オキシアルキレン（オキシエチレン、オキシプロピレン、オキシブチレン：単独、ランダム、ブロックでもよい）モノ（メタ）アクリレートの硫酸エステル［例えば、ポリ（ｎ＝５〜１５）オキシエチレンモノメタクリレート硫酸エステル、ポリ（ｎ＝５〜１５）オキシプロピレンモノメタクリレート硫酸エステル等］；下記一般式（７−１）〜（７−３）で表される化合物；およびこれらの塩等が挙げられる。
なお、塩としては、（６）カルボキシル基含有ビニルモノマーおよびそれらの塩で示した対イオン等が用いられる。
【００２７】
Ｏ(ＡＯ)nＳＯ3Ｈ
｜
ＣＨ2＝ＣＨＣＨ2ＯＣＨ2ＣＨＣＨ2Ｏ−Ａｒ−Ｒ             （７−１）
ＣＨ2＝ＣＨＣＨ3
｜
Ｒ−Ａｒ−Ｏ(ＡＯ)nＳＯ3Ｈ                               （７−２）
ＣＨ2ＣＯＯＲ’
｜
ＨＯ3ＳＣＨＣＯＯＣＨ2ＣＨ(ＯＨ)ＣＨ2ＯＣＨ2ＣＨ＝ＣＨ2   （７−３）
（式中、Ｒは炭素数１〜１５のアルキル基を表し、ＡＯは炭素数２〜４のオキシアルキレン基を示し、ｎが複数の場合同一でも異なっていてもよく、異なる場合はランダム、ブロックおよび／またはこれらの混合である。Ａｒはベンゼン環を示し、ｎは１〜５０の整数を示し、Ｒ’はフッ素原子で置換されていてもよい炭素数１〜１５のアルキル基を示す。）
【００２８】
（８）ホスホノ基含有ビニルモノマーおよびその塩：
（メタ）アクリロイルオキシアルキルリン酸モノエステル（アルキル基の炭素数１〜２４）（例えば、２−ヒドロキシエチル（メタ）アクリロイルホスフェートおよびフェニル−２−アクリロイロキシエチルホスフェート等）、（メタ）アクリロイルオキシアルキルホスホン酸（アルキル基の炭素数１〜２４）（例えば２−アクリロイルオキシエチルホスホン酸等）。
なお、塩としては、（６）カルボキシル基含有ビニルモノマーおよびそれらの塩で示した対イオン等が用いられる。
【００２９】
（９）ヒドロキシル基含有ビニルモノマー：
ヒドロキシスチレン、Ｎ−メチロール（メタ）アクリルアミド、ヒドロキシエチル（メタ）アクリレート、ヒドロキシプロピル（メタ）アクリレート、ポリエチレングリコールモノ（メタ）アクリレート、（メタ）アリルアルコール、クロチルアルコール、イソクロチルアルコール、１−ブテン−３−オール、２−ブテン−１−オール、２−ブテン−１，４−ジオール、プロパルギルアルコール、２−ヒドロキシエチルプロペニルエーテル、庶糖アリルエーテル等
【００３０】
（１０）含窒素ビニルモノマー：
（１０−１）アミノ基含有ビニルモノマー：
アミノエチル（メタ）アクリレート、ジメチルアミノエチル（メタ）アクリレート、ジエチルアミノエチル（メタ）アクリレート、ｔ−ブチルアミノエチルメタクリレート、Ｎ−アミノエチル（メタ）アクリルアミド、（メタ）アリルアミン、モルホリノエチル（メタ）アクリレート、４ービニルピリジン、２ービニルピリジン、クロチルアミン、Ｎ，Ｎ−ジメチルアミノスチレン、メチルα−アセトアミノアクリレート、ビニルイミダゾール、Ｎ−ビニルピロール、Ｎ−ビニルチオピロリドン、Ｎ−アリールフェニレンジアミン、アミノカルバゾール、アミノチアゾール、アミノインドール、アミノピロール、アミノイミダゾール、アミノメルカプトチアゾール、これらの塩等
（１０−２）アミド基（カルバモイル基）含有ビニルモノマー：
（メタ）アクリルアミド、Ｎ−メチル（メタ）アクリルアミド、Ｎ−ブチルアクリルアミド、ジアセトンアクリルアミド、Ｎ−メチロール（メタ）アクリルアミド、Ｎ，Ｎ’−メチレン−ビス（メタ）アクリルアミド、桂皮酸アミド、Ｎ，Ｎ−ジメチルアクリルアミド、Ｎ，Ｎ−ジベンジルアクリルアミド、メタクリルホルムアミド、Ｎ−メチルＮ−ビニルアセトアミド、Ｎ−ビニルピロリドン等
（１０−３）炭素数３〜１０のニトリル基含有ビニルモノマー：
（メタ）アクリロニトリル、シアノスチレン、シアノアクリレート等
（１０−４）４級アンモニウムカチオンを有する基（第４級アンモニオ基）を含有するビニルモノマー：
ジメチルアミノエチル（メタ）アクリレート、ジエチルアミノエチル（メタ）アクリレート、ジメチルアミノエチル（メタ）アクリルアミド、ジエチルアミノエチル（メタ）アクリルアミド等の３級アミノ基含有ビニルモノマーの４級化物（メチルクロライド、ジメチル硫酸、ベンジルクロライド、ジメチルカーボネート等の４級化剤を用いて４級化したもの。例えば、ジメチルジアリルアンモニウムクロライド、トリメチルアリルアンモニウムクロライド等）。
（１０−５）炭素数８〜１２のニトロ基含有ビニルモノマー：
ニトロスチレン等
【００３１】
（１１）炭素数６〜１８のエポキシ基含有ビニルモノマー：
グルシジル（メタ）アクリレート、テトラヒドロフルフリル（メタ）アクリレート、ｐ−ビニルフェニルフェニルオキサイド等
【００３２】
（１２）炭素数２〜１６のハロゲン原子含有ビニルモノマー：
塩化ビニル、臭化ビニル、塩化ビニリデン、アリルクロライド、クロルスチレン、ブロムスチレン、ジクロルスチレン、クロロメチルスチレン、テトラフルオロスチレン、クロロプレン等
【００３３】
（１３）ビニルエステル、ビニル（チオ）エーテル、ビニルケトン、ビニルスルホン：
（１３−１）炭素数４〜１６のビニルエステル、
例えば酢酸ビニル、ビニルブチレート、プロピオン酸ビニル、酪酸ビニル、ジアリルフタレート、ジアリルアジペート、イソプロペニルアセテート、ビニルメタクリレート、メチル４−ビニルベンゾエート、シクロヘキシルメタクリレート、ベンジルメタクリレート、フェニル（メタ）アクリレート、ビニルメトキシアセテート、ビニルベンゾエート、エチルα−エトキシアクリレート、炭素数１〜５０のアルキル基を有するアルキル（メタ）アクリレート［メチル（メタ）アクリレート、エチル（メタ）アクリレート、プロピル（メタ）アクリレート、ブチル（メタ）アクリレート、２−エチルヘキシル（メタ）アクリレート、ドデシル（メタ）アクリレート、ヘキサデシル（メタ）アクリレート、ヘプタデシル（メタ）アクリレート、エイコシル（メタ）アクリレート等］、ジアルキルフマレート（２個のアルキル基は、炭素数２〜８の、直鎖、分枝鎖もしくは脂環式の基である）、ジアルキルマレエート（２個のアルキル基は、炭素数２〜８の、直鎖、分枝鎖もしくは脂環式の基である）、ポリ（メタ）アリロキシアルカン［ジアリロキシエタン、トリアリロキシエタン、テトラアリロキシエタン、テトラアリロキシプロパン、テトラアリロキシブタン、テトラメタアリロキシエタン等］等、ポリアルキレングリコール鎖を有するビニルモノマー［ポリエチレングリコール（数平均分子量３００）モノ（メタ）アクリレート、ポリプロピレングリコール（数平均分子量５００）モノアクリレート、メチルアルコールＥＯ１０モル付加物（メタ）アクリレート、ラウリルアルコールＥＯ３０モル付加物（メタ）アクリレート等］、ポリ（メタ）アクリレート［多価アルコールのポリ（メタ）アクリレート：エチレングリコールジ（メタ）アクリレート、プロピレングリコールジ（メタ）アクリレート、ネオペンチルグリコールジ（メタ）アクリレート、トリメチロールプロパントリ（メタ）アクリレート、ポリエチレングリコールジ（メタ）アクリレート等］等；
（１３−２）炭素数３〜１６のビニル（チオ）エーテル、
例えばビニルメチルエーテル、ビニルエチルエーテル、ビニルプロピルエーテル、ビニルブチルエーテル、ビニル２−エチルヘキシルエーテル、ビニルフェニルエーテル、ビニル２−メトキシエチルエーテル、メトキシブタジエン、ビニル２−ブトキシエチルエーテル、３，４−ジヒドロ１，２−ピラン、２−ブトキシ−２’−ビニロキシジエチルエーテル、ビニル２−エチルメルカプトエチルエーテル、アセトキシスチレン、フェノキシスチレン、
（１３−３）炭素数４〜１２のビニルケトン（例えばビニルメチルケトン、ビニルエチルケトン、ビニルフェニルケトン）；
炭素数２〜１６のビニルスルホン（例えばジビニルサルファイド、ｐ−ビニルジフェニルサルファイド、ビニルエチルサルファイド、ビニルエチルスルホン、ジビニルスルホンおよびジビニルスルホキサイド等）等。
【００３４】
（１４）その他のビニルモノマー：
イソシアナトエチル（メタ）アクリレート、ｍ−イソプロペニル−α，α−ジメチルベンジルイソシアネート等
【００３５】
ビニル樹脂のうち、ビニルモノマーを共重合したポリマー（ビニルモノマーの共重合体）としては、上記（５）〜（１４）の任意のモノマー同士を、２元またはそれ以上の個数で、任意の割合で共重合したポリマーが用いられる。このようなポリマーとしては、例えばスチレン−（メタ）アクリル酸エステル共重合体、スチレン−ブタジエン共重合体、（メタ）アクリル酸−（メタ）アクリル酸エステル共重合体、スチレン−アクリロニトリル共重合体、スチレン−（無水）マレイン酸共重合体、スチレン−（メタ）アクリル酸共重合体、スチレン−（メタ）アクリル酸−ジビニルベンゼン共重合体およびスチレン−スチレンスルホン酸−（メタ）アクリル酸エステル共重合体等が挙げられる。
【００３６】
樹脂（ａ）は、水性分散液（Ｗ）中で樹脂粒子（Ａ）として存在している必要があることから、少なくとも水性分散体（Ｘ１）を形成する条件下（５〜９０℃が好ましい。）で水に完全に溶解していないことが必要である。そのため、ビニル樹脂が共重合体である場合には、ビニル樹脂を構成する疎水性モノマーと親水性モノマーの比率は、選ばれるモノマーの種類によるが、一般に疎水性モノマーが１０重量％以上であることが好ましく、３０重量％以上であることがより好ましい。疎水性モノマーの比率が、１０重量％以下になるとビニル樹脂が水溶性になりやすく、（Ｃ）の粒径均一性が損なわれることがある。
ここで、親水性モノマーとは、２５℃の水１００ｇに１００ｇ以上溶解するモノマーをいい、疎水性モノマーとは、それ以外のモノマー（２５℃の水１００ｇに１００ｇ以上溶解しないモノマー）をいう（以下の樹脂についても同じである。）。
【００３７】
ポリウレタン樹脂としては、ポリイソシアネート（１５）と活性水素基含有化合物（Ｄ）｛水、ポリオール［前記ジオール（１）および３〜８価またはそれ以上のポリオール（２）］、前記ジカルボン酸（３）、前記３〜６価またはそれ以上のポリカルボン酸（４）、ポリアミン（１６）、ポリチオール（１７）等｝との重付加物などが挙げられる。
【００３８】
ポリイソシアネート（１５）としては、炭素数（ＮＣＯ基中の炭素を除く、以下同様）６〜２０の芳香族ポリイソシアネート、炭素数２〜１８の脂肪族ポリイソシアネート、炭素数４〜１５の脂環式ポリイソシアネート、炭素数８〜１５の芳香脂肪族ポリイソシアネートおよびこれらのポリイソシアネートの変性物およびこれらの２種以上の混合物が挙げられる。
【００３９】
上記芳香族ポリイソシアネートの具体例としては、１，３−および／または１，４−フェニレンジイソシアネート、２，４−および／または２，６−トリレンジイソシアネート（ＴＤＩ）、粗製ＴＤＩ、２，４’−および／または４，４’−ジフェニルメタンジイソシアネート（ＭＤＩ）、粗製ＭＤＩ［粗製ジアミノフェニルメタン〔ホルムアルデヒドと芳香族アミン（アニリン）またはその混合物との縮合生成物；ジアミノジフェニルメタンと少量（たとえば５〜２０重量％）の３官能以上のポリアミンとの混合物〕のホスゲン化物：ポリアリルポリイソシアネート（ＰＡＰＩ）］、１，５−ナフチレンジイソシアネート、４，４’，４”−トリフェニルメタントリイソシアネート、ｍ−およびｐ−イソシアナトフェニルスルホニルイソシアネートなどが挙げられる。
上記脂肪族ポリイソシアネートの具体例としては、エチレンジイソシアネート、テトラメチレンジイソシアネート、ヘキサメチレンジイソシアネート（ＨＤＩ）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、２−イソシアナトエチル−２，６−ジイソシアナトヘキサノエートなどの脂肪族ポリイソシアネートなどが挙げられる。
上記脂環式ポリイソシアネートの具体例としては、イソホロンジイソシアネート（ＩＰＤＩ）、ジシクロヘキシルメタン−４，４’−ジイソシアネート（水添ＭＤＩ）、シクロヘキシレンジイソシアネート、メチルシクロヘキシレンジイソシアネート（水添ＴＤＩ）、ビス（２−イソシアナトエチル）−４−シクロヘキセン−１，２−ジカルボキシレート、２，５−および／または２，６−ノルボルナンジイソシアネートなどが挙げられる。
上記芳香脂肪族ポリイソシアネートの具体例としては、ｍ−および／またはｐ−キシリレンジイソシアネート（ＸＤＩ）、α，α，α’，α’−テトラメチルキシリレンジイソシアネート（ＴＭＸＤＩ）などが挙げられる。
また、上記ポリイソシアネートの変性物には、ウレタン基、カルボジイミド基、アロファネート基、ウレア基、ビューレット基、ウレトジオン基、ウレトイミン基、イソシアヌレート基、オキサゾリドン基含有変性物などが挙げられる。
具体的には、変性ＭＤＩ（ウレタン変性ＭＤＩ、カルボジイミド変性ＭＤＩ、トリヒドロカルビルホスフェート変性ＭＤＩなど）、ウレタン変性ＴＤＩなどのポリイソシアネートの変性物およびこれらの２種以上の混合物［たとえば変性ＭＤＩとウレタン変性ＴＤＩ（イソシアネート含有プレポリマー）との併用］が含まれる。
これらのうちで好ましいものは６〜１５の芳香族ポリイソシアネート、炭素数４〜１２の脂肪族ポリイソシアネート、および炭素数４〜１５の脂環式ポリイソシアネートであり、とくに好ましいものはＴＤＩ、ＭＤＩ、ＨＤＩ、水添ＭＤＩ、およびＩＰＤＩである。
【００４０】
ポリアミン（１６）の例としては、脂肪族ポリアミン（Ｃ２〜Ｃ１８）：〔１〕脂肪族ポリアミン｛Ｃ２〜Ｃ６  アルキレンジアミン（エチレンジアミン、プロピレンジアミン、トリメチレンジアミン、テトラメチレンジアミン、ヘキサメチレンジアミンなど）、ポリアルキレン（Ｃ２〜Ｃ６）ポリアミン〔ジエチレントリアミン、イミノビスプロピルアミン、ビス（ヘキサメチレン）トリアミン，トリエチレンテトラミン、テトラエチレンペンタミン、ペンタエチレンヘキサミンなど〕｝；〔２〕これらのアルキル（Ｃ１〜Ｃ４）またはヒドロキシアルキル（Ｃ２〜Ｃ４）置換体〔ジアルキル（Ｃ１〜Ｃ３）アミノプロピルアミン、トリメチルヘキサメチレンジアミン、アミノエチルエタノールアミン、２，５−ジメチル−２，５−ヘキサメチレンジアミン、メチルイミノビスプロピルアミンなど〕；〔３〕脂環または複素環含有脂肪族ポリアミン〔３，９−ビス（３−アミノプロピル）−２，４，８，１０−テトラオキサスピロ［５，５］ウンデカンなど〕；〔４〕芳香環含有脂肪族アミン（Ｃ８〜Ｃ１５）（キシリレンジアミン、テトラクロル−ｐ−キシリレンジアミンなど）、
脂環式ポリアミン（Ｃ４〜Ｃ１５）：１，３−ジアミノシクロヘキサン、イソホロンジアミン、メンセンジアミン、４，４´−メチレンジシクロヘキサンジアミン（水添メチレンジアニリン）など、複素環式ポリアミン（Ｃ４〜Ｃ１５）：ピペラジン、Ｎ−アミノエチルピペラジン、１，４−ジアミノエチルピペラジン、１，４ビス（２−アミノ−２−メチルプロピル）ピペラジンなど、
【００４１】
芳香族ポリアミン（Ｃ６〜Ｃ２０）：〔１〕非置換芳香族ポリアミン〔１，２−、１，３−および１，４−フェニレンジアミン、２，４´−および４，４´−ジフェニルメタンジアミン、クルードジフェニルメタンジアミン（ポリフェニルポリメチレンポリアミン）、ジアミノジフェニルスルホン、ベンジジン、チオジアニリン、ビス（３，４−ジアミノフェニル）スルホン、２，６−ジアミノピリジン、ｍ−アミノベンジルアミン、トリフェニルメタン−４，４´，４”−トリアミン、ナフチレンジアミンなど；〔２〕核置換アルキル基〔メチル，エチル，ｎ−およびｉ−プロピル、ブチルなどのＣ1〜Ｃ4アルキル基）を有する芳香族ポリアミン、たとえば２，４−および２，６−トリレンジアミン、クルードトリレンジアミン、ジエチルトリレンジアミン、４，４´−ジアミノ−３，３´−ジメチルジフェニルメタン、４，４´−ビス（ｏ−トルイジン）、ジアニシジン、ジアミノジトリルスルホン、１，３−ジメチル−２，４−ジアミノベンゼン、１，３−ジエチル−２，４−ジアミノベンゼン、１，３−ジメチル−２，６−ジアミノベンゼン、１，４−ジエチル−２，５−ジアミノベンゼン、１，４−ジイソプロピル−２，５−ジアミノベンゼン、１，４−ジブチル−２，５−ジアミノベンゼン、２，４−ジアミノメシチレン、１，３，５−トリエチル−２，４−ジアミノベンゼン、１，３，５−トリイソプロピル−２，４−ジアミノベンゼン、１−メチル−３，５−ジエチル−２，４−ジアミノベンゼン、１−メチル−３，５−ジエチル−２，６−ジアミノベンゼン、２，３−ジメチル−１，４−ジアミノナフタレン、２，６−ジメチル−１，５−ジアミノナフタレン、２，６−ジイソプロピル−１，５−ジアミノナフタレン、２，６−ジブチル−１，５−ジアミノナフタレン、３，３´，５，５´−テトラメチルベンジジン、３，３´，５，５´−テトライソプロピルベンジジン、３，３´，５，５´−テトラメチル−４，４´−ジアミノジフェニルメタン、３，３´，５，５´−テトラエチル−４，４´−ジアミノジフェニルメタン、３，３´，５，５´−テトライソプロピル−４，４´−ジアミノジフェニルメタン、３，３´，５，５´−テトラブチル−４，４´−ジアミノジフェニルメタン、３，５−ジエチル−３´−メチル−２´，４−ジアミノジフェニルメタン，３，５−ジイソプロピル−３´−メチル−２´，４−ジアミノジフェニルメタン、３，３´−ジエチル−２，２´−ジアミノジフェニルメタン、４，４´−ジアミノ−３，３´−ジメチルジフェニルメタン、３，３´，５，５´−テトラエチル−４，４´−ジアミノベンゾフェノン、３，３´，５，５´−テトライソプロピル−４，４´−ジアミノベンゾフェノン、３，３´，５，５´−テトラエチル−４，４´−ジアミノジフェニルエーテル、３，３´，５，５´−テトライソプロピル−４，４´−ジアミノジフェニルスルホンなど〕、およびこれらの異性体の種々の割合の混合物；〔３〕核置換電子吸引基（Ｃｌ，Ｂｒ，Ｉ，Ｆなどのハロゲン；メトキシ、エトキシなどのアルコキシ基；ニトロ基など）を有する芳香族ポリアミン〔メチレンビス−ｏ−クロロアニリン、４−クロロ−ｏ−フェニレンジアミン、２−クロル−１，４−フェニレンジアミン、３−アミノ−４−ク���ロアニリン、４−ブロモ−１，３−フェニレンジアミン、２，５−ジクロル−１，４−フェニレンジアミン、５−ニトロ−１，３−フェニレンジアミン、３−ジメトキシ−４−アミノアニリン；４，４´−ジアミノ−３，３´−ジメチル−５，５´−ジブロモ−ジフェニルメタン、３，３´−ジクロロベンジジン、３，３´−ジメトキシベンジジン、ビス（４−アミノ−３−クロロフェニル）オキサイド、ビス（４−アミノ−２−クロロフェニル）プロパン、ビス（４−アミノ−２−クロロフェニル）スルホン、ビス（４−アミノ−３−メトキシフェニル）デカン、ビス（４−アミノフェニル）スルフイド、ビス（４−アミノフェニル）テルリド、ビス（４−アミノフェニル）セレニド、ビス（４−アミノ−３−メトキシフェニル）ジスルフイド、４，４´−メチレンビス（２−ヨードアニリン）、４，４´−メチレンビス（２−ブロモアニリン）、４，４´−メチレンビス（２−フルオロアニリン）、４−アミノフェニル−２−クロロアニリンなど〕；〔４〕２級アミノ基を有する芳香族ポリアミン〔上記〔１〕〜〔３〕の芳香族ポリアミンの−ＮＨ2の一部または全部が−ＮＨ−Ｒ´（Ｒ´はアルキル基たとえばメチル，エチルなどの低級アルキル基）で置き換ったもの〕〔４，４´−ジ（メチルアミノ）ジフェニルメタン、１−メチル−２−メチルアミノ−４−アミノベンゼンなど〕、ポリアミドポリアミン：ジカルボン酸（ダイマー酸など）と過剰の（酸１モル当り２モル以上の）ポリアミン（上記アルキレンジアミン，ポリアルキレンポリアミンなど）との縮合により得られる低分子量ポリアミドポリアミンなど、ポリエーテルポリアミン：ポリエーテルポリオール（ポリアルキレングリコールなど）のシアノエチル化物の水素化物などが挙げられる。
【００４２】
ポリチオール（１７）としては、エチレンジチオール、１，４−ブタンジチオール、１，６−ヘキサンジチオールなどが挙げられる。
【００４３】
エポキシ樹脂としては、ポリエポキシド（１８）の開環重合物、ポリエポキシド（１８）と前記活性水素基含有化合物（Ｄ）｛水、ポリオール［ジオール（１）および３〜８価またはそれ以上のポリオール（２）］、ジカルボン酸（３）、３〜６価またはそれ以上のポリカルボン酸（４）、ポリアミン（１６）、ポリチオール（１７）等｝との重付加物、またはポリエポキシド（１８）と前記ジカルボン酸（３）または３〜６価またはそれ以上のポリカルボン酸（４）の酸無水物との硬化物などが挙げられる。
【００４４】
本発明に用いるポリエポキシド（１８）は、分子中に２個以上のエポキシ基を有していれば、特に限定されない。ポリエポキシド（１８）として好ましいものは、硬化物の機械的性質の観点から、分子中にエポキシ基を２〜６個有するものである。ポリエポキシド（１８）のエポキシ当量（エポキシ基１個当たりの分子量）は、６５〜１０００が好ましく、さらに好ましいのは９０〜５００である。この範囲であると、硬化物の耐水性、耐薬品性、機械的強度がさらに良好となる。なお、エポキシ当量が６５未満のポリエポキシドを合成するのは困難である。
【００４５】
ポリエポキシド（１８）の例としては、芳香族ポリエポキシ化合物、複素環ポリエポキシ化合物、脂環族ポリエポキシ化合物あるいは脂肪族ポリエポキシ化合物が挙げられる。
芳香族ポリエポキシ化合物としては、多価フェノールのグリシジルエーテル体およびグリシジルエステル体、グリシジル芳香族ポリアミン、並びに、アミノフェノールのグリシジル化物等が挙げられる。
多価フェノールのグリシジルエーテル体としては、ビスフェノールＦジグリシジルエーテル、ビスフェノールＡジグリシジルエーテル、ビスフェノールＢジグリシジルエーテル、ビスフェノールＡＤジグリシジルエーテル、ビスフェノールＳジグリシジルエーテル、ハロゲン化ビスフェノールＡジグリシジルエーテル、テトラクロロビスフェノールＡジグリシジルエーテル、カテキンジグリシジルエーテル、レゾルシノールジグリシジルエーテル、ハイドロキノンジグリシジルエーテル、ピロガロールトリグリシジルエーテル、１，５−ジヒドロキシナフタリンジグリシジルエーテル、ジヒドロキシビフェニルジグリシジルエーテル、オクタクロロ−４，４’−ジヒドロキシビフェニルジグリシジルエーテル、テトラメチルビフェニルジグリシジルエーテル、ジヒドロキシナフチルクレゾールトリグリシジルエーテル、トリス（ヒドロキシフェニル）メタントリグリシジルエーテル、ジナフチルトリオールトリグリシジルエーテル、テトラキス（４−ヒドロキシフェニル）エタンテトラグリシジルエーテル、ｐ−グリシジルフェニルジメチルトリールビスフェノールＡグリシジルエーテル、トリスメチル−ｔｒｅｔ−ブチル−ブチルヒドロキシメタントリグリシジルエーテル、９，９’−ビス（４−ヒドキシフェニル）フロオレンジグリシジルエーテル、４，４’−オキシビス（１，４−フェニルエチル）テトラクレゾールグリシジルエーテル、４，４’−オキシビス（１，４−フェニルエチル）フェニルグリシジルエーテル、ビス（ジヒドロキシナフタレン）テトラグリシジルエーテル、フェノールまたはクレゾールノボラック樹脂のグリシジルエーテル体、リモネンフェノールノボラック樹脂のグリシジルエーテル体、ビスフェノールＡ２モルとエピクロロヒドリン３モルの反応から得られるジグリシジルエーテル体、フェノールとグリオキザール、グルタールアルデヒド、またはホルムアルデヒドの縮合反応によって得られるポリフェノールのポリグリシジルエーテル体、およびレゾルシンとアセトンの縮合反応によって得られるポリフェノールのポリグリシジルエーテル体等が挙げられる。
【００４６】
多価フェノールのグリシジルエステル体としては、フタル酸ジグリシジルエステル、イソフタル酸ジグリシジルエステル、テレフタル酸ジグリシジルエステル等が挙げられる。
グリシジル芳香族ポリアミンとしては、Ｎ，Ｎ−ジグリシジルアニリン、Ｎ，Ｎ，Ｎ’，Ｎ’−テトラグリシジルキシリレンジアミン、Ｎ，Ｎ，Ｎ’，Ｎ’−テトラグリシジルジフェニルメタンジアミン等が挙げられる。
アミノフェノールのグリシジル化物としては、Ｐ−アミノフェノールのトリグリシジルエーテル等が挙げられる。
さらに、芳香族ポリエポキシ化合物としては、トリレンジイソシアネートまたはジフェニルメタンジイソシアネートとグリシドールとの付加反応によって得られるジグリシジルウレタン化合物、前記２反応物にポリオールも反応させて得られるグリシジル基含有ポリウレタン（プレ）ポリマーおよびビスフェノールＡのＡＯ（ＥＯまたはＰＯ）付加物のジグリシジルエーテル体も含まれる。
【００４７】
複素環ポリエポキシ化合物としては、トリスグリシジルメラミンが挙げられる；
脂環族ポリエポキシ化合物としては、ビニルシクロヘキセンジオキサイド、リモネンジオキサイド、ジシクロペンタジエンジオキサイド、ビス（２，３−エポキシシクロペンチル）エーテル、エチレングリコールビスエポキシジシクロペンチルエール、３，４−エポキシ−６−メチルシクロヘキシルメチル−３’，４’−エポキシ−６’−メチルシクロヘキサンカルボキシレート、ビス（３，４−エポキシ−６−メチルシクロヘキシルメチル）アジペート、およびビス（３，４−エポキシ−６−メチルシクロヘキシルメチル）ブチルアミン、ダイマー酸ジグリシジルエステル等が挙げられる。また、脂環族ポリエポキシ化合物としては、前記芳香族ポリエポキシド化合物の核水添化物も含む；
脂肪族ポリエポキシ化合物としては、多価脂肪族アルコールのポリグリシジルエーテル体、多価脂肪酸のポリグリシジルエステル体、およびグリシジル脂肪族アミンが挙げられる。
【００４８】
多価脂肪族アルコールのポリグリシジルエーテル体としては、エチレングリコールジグリシジルエーテル、プロピレングリコールジグリシジルエーテル、テトラメチレングリコールジグリシジルエーテル、１，６−ヘキサンジオールジグリシジルエーテル、ポリエチレングリコールジグリシジルエーテル、ポリプロピレングリコールジグリシジルエーテル、ポリテトラメチレングリコールジグリシジルエーテル、ネオペンチルグリコールジグリシジルエーテル、トリメチロールプロパンポリグリシジルエーテル、グリセロールポリグリシジルエーテル、ペンタエリスリトールポリグリシジルエーテル、ソルビトールポリグリシジルエーテルおよびポリグリセロールンポリグリシジルエーテル等が挙げられる。
多価脂肪酸のポリグリシジルエステル体としては、ジグリシジルオキサレート、ジグリシジルマレート、ジグリシジルスクシネート、ジグリシジルグルタレート、ジグリシジルアジペート、ジグリシジルピメレート等が挙げられる。
グリシジル脂肪族アミンとしては、Ｎ，Ｎ，Ｎ’，Ｎ’−テトラグリシジルヘキサメチレンジアミンが挙げられる。
また、本発明において脂肪族ポリエポキシ化合物としては、ジグリシジルエーテル、グリシジル（メタ）アクリレートの（共）重合体も含む。
これらのうち、好ましいのは、脂肪族ポリエポキシ化合物および芳香族ポリエポキシ化合物である。本発明のポリエポキシドは、２種以上併用しても差し支えない。
【００４９】
本発明におけるポリエステル樹脂（ｐ１）以外のポリエステル樹脂の具体例としては、チタン触媒（ｔ）を用いない点以外は、前述のポリエステル樹脂（ｐ１）として例示したものと同様の原料から得られるものが挙げられ、好ましいものも同様である。
【００５０】
本発明の製造方法において、樹脂（ａ）からなる樹脂粒子（Ａ）の水性分散液（Ｗ）と、樹脂（ｂ）の前駆体（ｂ０）、または（ｂ０）および有機溶剤からなる油性液（ＯＬ）〔油性液（ＯＬ）中には、必要により、樹脂（ｂ）を含んでいてもよい〕とを混合し、（Ｗ）中に（ｂ０）または（ＯＬ）を分散させて、（ｂ０）を反応させて、樹脂（ｂ）からなる樹脂粒子（Ｂ）が形成される際に、（Ａ）が（Ｂ）の表面に吸着されるため、樹脂粒子（Ｂ）同士あるいは樹脂粒子（Ｃ）同士が合一しにくくなる。このため、高剪断条件下においても、（Ｃ）が分裂されにくくなる。このような現象により、（Ｃ）の粒径は一定の値に収斂するようになり、結果として粒径の均一な樹脂粒子が得られる。そのため、樹脂粒子（Ａ）は、（ｂ０）等を分散する際の温度において、剪断により破壊されない程度の強度を有すること、水に溶解したり、膨潤したりしにくいこと、前躯体（ｂ０）または油性液（ＯＬ）に溶解したり、膨潤したりしにくいことが好ましい。
【００５１】
樹脂（ａ）のガラス転移温度（Ｔｇ）は、樹脂粒子（Ｃ）の粒径均一性、粉体流動性、保存時の耐熱性、耐ストレス性の観点から、好ましくは０℃〜３００℃、さらに好ましくは２０℃〜２５０℃、とくに好ましくは５０℃〜２００℃である。なお、水性分散体（Ｘ１）を作成する温度よりＴｇが低いと、合一を防止したり、分裂を防止したりする効果が小さくなり、粒径の均一性を高める効果が小さくなる。
【００５２】
樹脂粒子（Ａ）が水性溶剤〔水と必要により有機溶剤（Ｕ）からなる溶剤〕に対して、溶解したり、膨潤したりするのを低減する観点から、樹脂（ａ）の分子量、ＳＰ値、結晶性、架橋点間分子量等を適宜調整するのが好ましい。
【００５３】
樹脂（ａ）のＭｎは、好ましくは２００〜５００万、さらに好ましくは２，０００〜５００，０００である。また、ＳＰ値は、好ましくは７〜１８、さらに好ましくは８〜１４である。樹脂（ａ）の融点（ＤＳＣにて測定）は、好ましくは５０℃以上、さらに好ましくは８０℃以上である。また、樹脂粒子（Ｃ）の、耐熱性、耐水性、耐薬品性、および粒径の均一性等を向上させたい場合には、樹脂（ａ）に、たとえば、３官能以上のモノマーを原料として用いて、架橋構造を導入させてもよい。かかる架橋構造は、共有結合性、配位結合性、イオン結合性、水素結合性等、いずれの架橋形態であってもよい。（ａ）に架橋構造を導入する場合の架橋点間分子量は、好ましくは３０以上、さらに好ましくは５０以上である。
一方、樹脂粒子（Ｃ）から樹脂粒子（Ａ）を溶解させ、樹脂粒子（Ｂ）の水性分散体（Ｘ２）を形成させたい場合は、架橋構造を導入しない方が好ましい。
【００５４】
樹脂（ａ）を樹脂粒子（Ａ）の水性分散液（Ｗ）にする方法は、特に限定されないが、以下の〔１〕〜〔８〕が挙げられる。
〔１〕ビニル樹脂の場合、モノマーを出発原料として、懸濁重合法、乳化重合法、シード重合法または分散重合法等の重合反応により、直接、樹脂粒子（Ａ）の水性分散液を製造する方法。
〔２〕ポリエステル樹脂、ポリウレタン樹脂、エポキシ樹脂等の重付加あるいは縮合樹脂の場合、前駆体（モノマー、オリゴマー等）またはその有機溶剤（Ｕ）溶液を適当な分散剤存在下で水性溶剤〔水と必要により有機溶剤（Ｕ）からなる溶剤〕中に分散させ、その後に加熱したり、硬化剤を加えたりして前躯体を硬化させて、樹脂粒子（Ａ）の水性樹脂分散液を製造する方法。
〔３〕ポリエステル樹脂、ポリウレタン樹脂、エポキシ樹脂等の重付加あるいは縮合樹脂の場合、前駆体（モノマー、オリゴマー等）またはその有機溶剤（Ｕ）溶液（液体であることが好ましい。加熱により液状化してもよい）中に適当な乳化剤を溶解させた後、水を加えて転相乳化した後、加熱したり、硬化剤を加えたりして前躯体を硬化させて、樹脂粒子（Ａ）の水性分散液を製造する方法。
〔４〕あらかじめ重合反応（付加重合、開環重合、重付加、付加縮合、縮合重合等いずれの重合反応様式であってもよい）により作成した樹脂を機械回転式またはジェット式等の微粉砕機を用いて粉砕し、次いで、分級することによって樹脂粒子を得た後、適当な分散剤存在下で水性溶剤中に分散させて、樹脂粒子（Ａ）の水性分散液を製造する方法。
〔５〕あらかじめ重合反応により作成した樹脂を有機溶剤（Ｕ）に溶解した樹脂溶液を霧状に噴霧することにより樹脂粒子を得た後、該樹脂粒子を適当な分散剤存在下で水性溶剤中に分散させて、樹脂粒子（Ａ）の水性分散液を製造する方法。
〔６〕あらかじめ重合反応により作成した樹脂を有機溶剤（Ｕ）に溶解した樹脂溶液に貧溶剤を添加するか、またはあらかじめ有機溶剤（Ｕ）に加熱溶解した樹脂溶液を冷却することにより樹脂粒子を析出させ、次いで、有機溶剤（Ｕ）を除去して樹脂粒子を得た後、該樹脂粒子を適当な分散剤存在下で水性溶剤中に分散させて、樹脂粒子（Ａ）の水性分散液を製造する方法。
〔７〕あらかじめ重合反応により作成した樹脂を有機溶剤（Ｕ）に溶解した樹脂溶液を、適当な分散剤存在下で水性溶剤中に分散させ、これを加熱または減圧等によって有機溶剤（Ｕ）を除去して、樹脂粒子（Ａ）の水性分散液を製造する方法。
〔８〕あらかじめ重合反応により作成した樹脂を有機溶剤（Ｕ）に溶解した樹脂溶液中に適当な乳化剤を溶解させた後、水性溶剤を加えて転相乳化して、樹脂粒子（Ａ）の水性分散液を製造する方法。
【００５５】
上記〔１〕〜〔８〕の方法において、併用する乳化剤または分散剤としては、公知の界面活性剤（Ｓ）、水溶性ポリマー（Ｔ）等を用いることができる。また、乳化または分散の助剤として有機溶剤（Ｕ）、可塑剤（Ｖ）等を併用することができる。
【００５６】
界面活性剤（Ｓ）としては、アニオン界面活性剤（Ｓ−１）、カチオン界面活性剤（Ｓ−２）、両性界面活性剤（Ｓ−３）、非イオン界面活性剤（Ｓ−４）などが挙げられる。界面活性剤（Ｓ）は２種以上の界面活性剤を併用したものであってもよい。
【００５７】
アニオン界面活性剤（Ｓ−１）としては、カルボン酸またはその塩、硫酸エステル塩、カルボキシメチル化物の塩、スルホン酸塩およびリン酸エステル塩が挙げられる。
【００５８】
カルボン酸またはその塩としては、炭素数８〜２２の飽和または不飽和脂肪酸またはその塩が挙げられ、具体的にはカプリン酸，ラウリン酸，ミリスチン酸，パルミチン酸，ステアリン酸，アラキジン酸，ベヘン酸，オレイン酸，リノール酸，リシノール酸およびヤシ油，パーム核油，米ぬか油，牛脂などをケン化して得られる高級脂肪酸の混合物があげられる。塩としてはそれらのナトリウム，カリウム，アンモニウム，アルカノールアミンなどの塩があげられる。
【００５９】
硫酸エステル塩としては、高級アルコール硫酸エステル塩（炭素数８〜１８の脂肪族アルコールの硫酸エステル塩）、高級アルキルエーテル硫酸エステル塩（炭素数８〜１８の脂肪族アルコールのＥＯ１〜１０モル付加物の硫酸エステル塩）、硫酸化油（天然の不飽和油脂または不飽和のロウをそのまま硫酸化して中和したもの）、硫酸化脂肪酸エステル（不飽和脂肪酸の低級アルコールエステルを硫酸化して中和したもの）および硫酸化オレフィン（炭素数１２〜１８のオレフィンを硫酸化して中和したもの）が挙げられる。塩としては、ナトリウム塩，カリウム塩，アンモニウム塩，アルカノールアミン塩が挙げられる。
高級アルコール硫酸エステル塩の具体例としては、オクチルアルコール硫酸エステル塩，デシルアルコール硫酸エステル塩，ラウリルアルコール硫酸エステル塩，ステアリルアルコール硫酸エステル塩，チーグラー触媒を用いて合成されたアルコール（例えば、ＡＬＦＯＬ  １２１４：ＣＯＮＤＥＡ社製）の硫酸エステル塩，オキソ法で合成されたアルコール（たとえば、トリデカノール：協和発酵製，オキソコール１２１３，１２１５，１４１５：日産化学製，ドバノール２３，２５，４５，ダイヤドール１１５−Ｌ，１１５Ｈ，１３５：三菱化学製）の硫酸エステル塩；高級アルキルエーテル硫酸エステル塩の具体例としては、ラウリルアルコールＥＯ２モル付加物硫酸エステル塩，オクチルアルコールＥＯ３モル付加物硫酸エステル塩；硫酸化油の具体例としては、ヒマシ油，落花生油，オリーブ油，ナタネ油，牛脂，羊脂などの硫酸化物のナトリウム，カリウム，アンモニウム，アルカノールアミン塩硫酸化脂肪酸エステルの具体例としては、オレイン酸ブチル，リシノレイン酸ブチルなどの硫酸化物のナトリウム，カリウム，アンモニウム，アルカノールアミン塩；硫酸化オレフィンの具体例としては、ティーポール（シェル社製）が挙げられる。
【００６０】
カルボキシメチル化物の塩としては、炭素数８〜１６の脂肪族アルコールのカルボキシメチル化物の塩および炭素数８〜１６の脂肪族アルコールのＥＯ１〜１０モル付加物のカルボキシメチル化物の塩が挙げられる。
脂肪族アルコールのカルボキシメチル化物の塩の具体例としては、オクチルアルコールカルボキシメチル化ナトリウム塩，デシルアルコールカルボキシメチル化ナトリウム塩，ラウリルアルコールカルボキシメチル化ナトリウム塩，ドバノール２３カルボキシメチル化ナトリウム塩，トリデカノールカルボキシメチル化ナトリウム塩，；脂肪族アルコールのＥＯ１〜１０モル付加物のカルボキシメチル化物の塩の具体例としては、オクチルアルコールＥＯ３モル付加物カルボキシメチル化ナトリウム塩，ラウリルアルコールＥＯ４モル付加物カルボキシメチル化ナトリウム塩，ドバノール２３ＥＯ３モル付加物カルボキシメチル化ナトリウム塩，トリデカノールＥＯ５モル付加物カルボキシメチル化ナトリウム塩などが挙げられる。
【００６１】
スルホン酸塩としては、（ｄ１）アルキルベンゼンスルホン酸塩，（ｄ２）アルキルナフタレンスルホン酸塩，（ｄ３）スルホコハク酸ジエステル型，（ｄ４）α−オレフィンスルホン酸塩，（ｄ５）イゲポンＴ型、（ｄ６）その他芳香環含有化合物のスルホン酸塩が挙げられる。
アルキルベンゼンスルホン酸塩の具体例としては、ドデシルベンゼンスルホン酸ナトリウム塩；アルキルナフタレンスルホン酸塩の具体例としては、ドデシルナフタレンスルホン酸ナトリウム塩；スルホコハク酸ジエステル型の具体例としては、スルホコハク酸ジ−２−エチルヘキシルエステルナトリウム塩などが挙げられる。芳香環含有化合物のスルホン酸塩としては、アルキル化ジフェニルエーテルのモノまたはジスルホン酸塩、スチレン化フェノールスルホン酸塩などが挙げられる。
【００６２】
リン酸エステル塩としては、（ｅ１）高級アルコールリン酸エステル塩および（ｅ２）高級アルコールＥＯ付加物リン酸エステル塩が挙げられる。
【００６３】
高級アルコールリン酸エステル塩の具体例としては、ラウリルアルコールリン酸モノエステルジナトリウム塩，ラウリルアルコールリン酸ジエステルナトリウム塩；高級アルコールＥＯ付加物リン酸エステル塩の具体例としては、オレイルアルコールＥＯ５モル付加物リン酸モノエステルジナトリウム塩が挙げられる。
【００６４】
カチオン界面活性剤（Ｓ−２）としては、第４級アンモニウム塩型、アミン塩型などが挙げられる。
【００６５】
第４級アンモニウム塩型としては、３級アミンと４級化剤（メチルクロライド、メチルブロマイド、エチルクロライド、ベンジルクロライド、ジメチル硫酸などのアルキル化剤；ＥＯなど）との反応で得られ、例えば、ラウリルトリメチルアンモニウムクロライド、ジデシルジメチルアンモニウムクロライド、ジオクチルジメチルアンモニウムブロマイド、ステアリルトリメチルアンモニウムブロマイド、ラウリルジメチルベンジルアンモニウムクロライド（塩化ベンザルコニウム）、セチルピリジニウムクロライド、ポリオキシエチレントリメチルアンモニウムクロライド、ステアラミドエチルジエチルメチルアンモニウムメトサルフェートなどが挙げられる。
【００６６】
アミン塩型としては、１〜３級アミンを無機酸（塩酸、硝酸、硫酸、ヨウ化水素酸など）または有機酸（酢酸、ギ酸、蓚酸、乳酸、グルコン酸、アジピン酸、アルキル燐酸など）で中和することにより得られる。
例えば、第１級アミン塩型のものとしては、脂肪族高級アミン（ラウリルアミン、ステアリルアミン、セチルアミン、硬化牛脂アミン、ロジンアミンなどの高級アミン）の無機酸塩または有機酸塩；低級アミンの高級脂肪酸（ステアリン酸、オレイン酸など）塩などが挙げられる。
第２級アミン塩型のものとしては、例えば脂肪族アミンのＥＯ付加物などの無機酸塩または有機酸塩が挙げられる。
また、第３級アミン塩型のものとしては、例えば、脂肪族アミン（トリエチルアミン、エチルジメチルアミン、Ｎ，Ｎ，Ｎ’，Ｎ’−テトラメチルエチレンジアミンなど）、脂肪族アミンのＥＯ（２モル以上）付加物、脂環式アミン（Ｎ−メチルピロリジン、Ｎ−メチルピペリジン、Ｎ−メチルヘキサメチレンイミン、Ｎ−メチルモルホリン、１，８−ジアザビシクロ（５，４，０）−７−ウンデセンなど）、含窒素ヘテロ環芳香族アミン（４−ジメチルアミノピリジン、Ｎ−メチルイミダゾール、４，４’−ジピリジルなど）の無機酸塩または有機酸塩等が挙げられる。
【００６７】
本発明で用いる両性界面活性剤（Ｓ−３）としては、カルボン酸塩型両性界面活性剤等が挙げられる。
【００６８】
カルボン酸塩型両性界面活性剤は、アミノ酸型両性界面活性剤、ベタイン型両性界面活性剤、イミダゾリン型両性界面活性剤などが挙げられ、これらのうち、アミノ酸型両性界面活性剤は、分子内にアミノ基とカルボキシル基を持っている両性界面活性剤で、例えば、下記一般式で示される化合物が挙げられる。
［Ｒ−ＮＨ−（ＣＨ2）n−ＣＯＯ］mＭ
［式中、Ｒは１価の炭化水素基；ｎは通常１または２；ｍは１または２；Ｍは水素原子、アルカリ金属原子、アルカリ土類金属原子、アンモニウムカチオン、アミンカチオン、アルカノールアミンカチオンなどである。］
具体的には、例えば、アルキルアミノプロピオン酸型両性界面活性剤（ステアリルアミノプロピオン酸ナトリウム、ラウリルアミノプロピオン酸ナトリウムなど）；アルキルアミノ酢酸型両性界面活性剤（ラウリルアミノ酢酸ナトリウムなど）：グリシン型両性界面活性剤（ナトリウムラウロイルグリシン、ナトリウムラウリルジアミノエチルグリシン、ラウリルジアミノエチルグリシン塩酸塩、ジオクチルジアミノエチルグリシン塩酸塩など）などが挙げられる。
【００６９】
ベタイン型両性界面活性剤は、分子内に第４級アンモニウム塩型のカチオン部分とカルボン酸型のアニオン部分を持っている両性界面活性剤で、例えば、アルキルジメチルベタイン（ステアリルジメチルアミノ酢酸ベタイン、ラウリルジメチルアミノ酢酸ベタインなど）、アミドベタイン（ヤシ油脂肪酸アミドプロピルベタインなど）、アルキルジヒドロキシアルキルベタイン（ラウリルジヒドロキシエチルベタインなど）などが挙げられる。
【００７０】
イミダゾリン型両性界面活性剤としては、例えば、２−ウンデシル−Ｎ−カルボキシメチル−Ｎ−ヒドロキシエチルイミダゾリニウムベタインなどが挙げられる。
【００７１】
非イオン界面活性剤（Ｓ−４）としては、ＡＯ付加型非イオン界面活性剤および多価アルコ−ル型非イオン界面活性剤などが挙げられる。
【００７２】
ＡＯ付加型非イオン界面活性剤は、高級アルコ−ル、高級脂肪酸またはアルキルアミン等に直接ＡＯを付加させるか、グリコ−ルにＡＯを付加させて得られるポリアルキレングリコ−ルに高級脂肪酸などを反応させるか、あるいは多価アルコ−ルに高級脂肪酸を反応して得られたエステル化物にＡＯを付加させるか、高級脂肪酸アミドにＡＯを付加させることにより得られる。
【００７３】
ＡＯとしては、たとえばＥＯ、ＰＯおよびＢＯが挙げられる。
これらのうち好ましいものは、ＥＯおよびＥＯとＰＯのランダムまたはブロック付加物である。
ＡＯの付加モル数としては１０〜５０モルが好ましく、該ＡＯのうち５０〜１００重量％がＥＯであるものが好ましい。
【００７４】
ＡＯ付加型非イオン界面活性剤の具体例としては、オキシアルキレンアルキルエ−テル（例えば、オクチルアルコールＥＯ付加物、ラウリルアルコールＥＯ付加物、ステアリルアルコールＥＯ付加物、オレイルアルコールＥＯ付加物、ラウリルアルコールＥＯ・ＰＯブロック付加物など）；  ポリオキシアルキレン高級脂肪酸エステル（例えば、ステアリル酸ＥＯ付加物、ラウリル酸ＥＯ付加物など）；
ポリオキシアルキレン多価アルコ−ル高級脂肪酸エステル（例えば、ポリエチレングリコールのラウリン酸ジエステル、ポリエチレングリコールのオレイン酸ジエステル、ポリエチレングリコールのステアリン酸ジエステルなど）；
ポリオキシアルキレンアルキルフェニルエ−テル（例えば、ノニルフェノールＥＯ付加物、ノニルフェノールＥＯ・ＰＯブロック付加物、オクチルフェノールＥＯ付加物、ビスフェノールＡ・ＥＯ付加物、ジノニルフェノールＥＯ付加物、スチレン化フェノールＥＯ付加物など）；ポリオキシアルキレンアルキルアミノエ−テルおよび（例えば、ラウリルアミンＥＯ付加物，ステアリルアミンＥＯ付加物など）；ポリオキシアルキレンアルキルアルカノ−ルアミド（例えば、ヒドロキシエチルラウリン酸アミドのＥＯ付加物、ヒドロキシプロピルオレイン酸アミドのＥＯ付加物、ジヒドロキシエチルラウリン酸アミドのＥＯ付加物など）が挙げられる。
【００７５】
多価アルコ−ル型非イオン界面活性剤としては、多価アルコール脂肪酸エステル、多価アルコール脂肪酸エステルＡＯ付加物、多価アルコールアルキルエーテル、多価アルコールアルキルエーテルＡＯ付加物が挙げられる。
【００７６】
多価アルコール脂肪酸エステルの具体例としては、ペンタエリスリトールモノラウレート、ペンタエリスリトールモノオレート、ソルビタンモノラウレート、ソルビタンモノステアレート、ソルビタンモノラウレート、ソルビタンジラウレート、ソルビタンジオレート、ショ糖モノステアレートなどが挙げられる。
多価アルコール脂肪酸エステルＡＯ付加物の具体例としては、エチレングリコールモノオレートＥＯ付加物、エチレングリコールモノステアレートＥＯ付加物、トリメチロールプロパンモノステアレートＥＯ・ＰＯランダム付加物、ソルビタンモノラウレートＥＯ付加物、ソルビタンモノステアレートＥＯ付加物、ソルビタンジステアレートＥＯ付加物、ソルビタンジラウレートＥＯ・ＰＯランダム付加物などが挙げられる。
多価アルコールアルキルエーテルの具体例としては、ペンタエリスリトールモノブチルエーテル、ペンタエリスリトールモノラウリルエーテル、ソルビタンモノメチルエーテル、ソルビタンモノステアリルエーテル、メチルグリコシド、ラウリルグリコシドなどが挙げられる。
多価アルコールアルキルエーテルＡＯ付加物の具体例としては、ソルビタンモノステアリルエーテルＥＯ付加物、メチルグリコシドＥＯ・ＰＯランダム付加物、ラウリルグリコシドＥＯ付加物、ステアリルグリコシドＥＯ・ＰＯランダム付加物などが挙げられる。
【００７７】
水溶性ポリマー（Ｔ）としては、セルロース化合物（例えば、メチルセルロース、エチルセルロース、ヒドロキシエチルセルロース、エチルヒドロキシエチルセルロース、カルボキシメチルセルロース、ヒドロキシプロピルセルロースおよびそれらのケン化物など）、ゼラチン、デンプン、デキストリン、アラビアゴム、キチン、キトサン、ポリビニルアルコール、ポリビニルピロリドン、ポリエチレングリコール、ポリエチレンイミン、ポリアクリルアミド、アクリル酸（塩）含有ポリマー（ポリアクリル酸ナトリウム、ポリアクリル酸カリウム、ポリアクリル酸アンモニウム、ポリアクリル酸の水酸化ナトリウム部分中和物、アクリル酸ナトリウム−アクリル酸エステル共重合体）、スチレン−無水マレイン酸共重合体の水酸化ナトリウム（部分）中和物、水溶性ポリウレタン（ポリエチレングリコール、ポリカプロラクトンジオール等とポリイソシアネートの反応生成物等）などが挙げられる。
【００７８】
本発明に用いる有機溶剤（Ｕ）は、乳化分散の際に必要に応じて水性溶剤中に加えても、被乳化分散体中［前躯体（ｂ０）を含む油性液（ＯＬ）中］に加えてもよい。
（Ｕ）の具体例としては、トルエン、キシレン、エチルベンゼン、テトラリン等の芳香族炭化水素溶剤；ｎ−ヘキサン、ｎ−ヘプタン、ミネラルスピリット、シクロヘキサン等のの脂肪族または脂環式炭化水素溶剤；塩化メチル、臭化メチル、ヨウ化メチル、メチレンジクロライド、四塩化炭素、トリクロロエチレン、パークロロエチレンなどのハロゲン溶剤；酢酸エチル、酢酸ブチル、メトキシブチルアセテート、メチルセロソルブアセテート、エチルセロソルブアセテートなどのエステルまたはエステルエーテル溶剤；ジエチルエーテル、テトラヒドロフラン、ジオキサン、エチルセロソルブ、ブチルセロソルブ、プロピレングリコールモノメチルエーテルなどのエーテル溶剤；アセトン、メチルエチルケトン、メチルイソブチルケトン、ジ−ｎ−ブチルケトン、シクロヘキサノンなどのケトン溶剤；メタノール、エタノール、ｎ−プロパノール、イソプロパノール、ｎ−ブタノール、イソブタノール、ｔ−ブタノール、２−エチルヘキシルアルコール、ベンジルアルコールなどのアルコール溶剤；ジメチルホルムアミド、ジメチルアセトアミドなどのアミド溶剤；ジメチルスルホキシドなどのスルホキシド溶剤、Ｎ−メチルピロリドンなどの複素環式化合物溶剤、ならびにこれらの２種以上の混合溶剤が挙げられる。
なお、前記水性溶剤中に用いる（Ｕ）としては、これらのうち、２５℃で水と任意の割合で混和する溶剤（アセトンおよびメタノール等）が好ましい。
【００７９】
可塑剤（Ｖ）は、乳化分散の際に必要に応じて水性溶剤中に加えても、被乳化分散体中［前躯体（ｂ０）または油性液（ＯＬ）中］に加えてもよい。
（Ｖ）としては、何ら限定されず、以下のものが例示される。
（Ｖ１）フタル酸エステル［フタル酸ジブチル、フタル酸ジオクチル、フタル酸ブチルベンジル、フタル酸ジイソデシル等］；
（Ｖ２）脂肪族２塩基酸エステル［アジピン酸ジ−２−エチルヘキシル、セバシン酸−２−エチルヘキシル等］；
（Ｖ３）トリメリット酸エステル［トリメリット酸トリ−２−エチルヘキシル、トリメリット酸トリオクチル等］；
（Ｖ４）燐酸エステル［リン酸トリエチル、リン酸トリ−２−エチルヘキシル、リン酸トリクレジール等］；
（Ｖ５）脂肪酸エステル［オレイン酸ブチル等］；
（Ｖ６）およびこれらの２種以上の混合物が挙げられる。
【００８０】
樹脂粒子（Ａ）の粒径は、通常、樹脂粒子（Ｂ）の粒径よりも小さくなり、得られる樹脂粒子（Ｃ）および（Ｂ）の粒径均一性の観点から、粒径比［（Ａ）の体積平均粒径／（Ｃ）の体積平均粒径］の値が０．００１〜０．３の範囲であるのが好ましい。粒径比の下限はさらに好ましくは０．００３、とくに好ましくは０．００５であり、上限はさらに好ましくは０．２５、とくに好ましくは０．１である。かかる粒径比が、０．３より大きいと（Ａ）が（Ｂ）の表面に効率よく吸着しないため、得られる（Ｃ）の粒度分布が広くなる傾向がある。
【００８１】
樹脂粒子（Ａ）の体積平均粒径は、所望の粒径の樹脂粒子（Ｃ）を得るのに適した粒径になるように、上記粒径比の範囲で適宜調整することができる。
（Ａ）の体積平均粒径は、一般的には、０．０００５〜３０μｍが好ましい。上限は、さらに好ましくは２０μｍ、特に好ましくは１０μｍ、最も好ましくは２μｍであり、下限は、さらに好ましくは０．０１μｍ、特に好ましくは０．０２μｍ、最も好ましくは０．０４μｍである。ただし、例えば、体積平均粒径１μｍの（Ｃ）を得たい場合には、好ましくは０．０００５〜０．３μｍ、特に好ましくは０．００１〜０．２μｍの範囲、１０μｍの（Ｃ）を得たい場合には、好ましくは０．００５〜３μｍ、さらに好ましくは０．００４〜２μｍ、特に好ましくは０．０５〜１μｍ、１００μｍの粒子（Ｃ）を得たい場合には、好ましくは０．０５〜３０μｍ、特に好ましくは０．１〜２０μｍである。
なお、体積平均粒径は、レーザー式粒度分布測定装置〔例えば、ＬＡ−９２０（堀場製作所製）〕やコールターカウンター〔例えば、商品名：マルチサイザーIII（コールター社製）〕で測定できる。
なお、上記粒径比が得やすいことから、後述する樹脂粒子（Ｂ）の体積平均粒径は、０．１〜３００μｍが好ましい。上限は、さらに好ましくは２５０μｍ、特に好ましくは２００μｍ、最も好ましくは２０μｍであり、下限は、さらに好ましくは０．５μｍ、特に好ましくは１μｍ、最も好ましくは４μｍである。
【００８２】
樹脂（ｂ）は、ポリエステル樹脂（ｐ１）または（ｐ１）を構成単位として有する樹脂（ｐ２）を含有するが、本発明においては、前述のように、樹脂（ａ）および樹脂（ｂ）の少なくとも一方が、前記一般式（Ｉ）で表されるチタン触媒（ｔ）の存在下に形成されてなるポリエステル樹脂（ｐ１）、または（ｐ１）を構成単位として有する樹脂（ｐ２）を含有すればよいので、樹脂（ａ）がポリエステル樹脂（ｐ１）、または（ｐ１）を構成単位として有する樹脂（ｐ２）を含有する場合、樹脂（ｂ）には（ｐ１）または（ｐ２）を含有しなくてもよい。樹脂（ｂ）が（ｐ１）を構成単位として含有する場合、該樹脂（ｂ）の前駆体（ｂ０）はポリエステル樹脂（ｐ１）を構成単位として含有する。
樹脂（ｂ）が、ポリエステル樹脂（ｐ１）、または（ｐ１）を構成単位として有する樹脂（ｐ２）を含有する場合、（ｐ１）または（ｐ２）として好ましいものは、（ｐ１）を構成単位として有するポリウレタン樹脂である。
また樹脂（ｂ）は、（ｐ１）と（ｐ２）以外に、必要により、ポリウレタン樹脂、エポキシ樹脂、ビニル樹脂およびポリエステル樹脂（ｐ１）以外のポリエステル樹脂からなる群から選ばれる１種以上の樹脂を含有してもよい。その具体例については、（ａ）と同様のものが使用できる。なお、樹脂（ｂ）中には、必要により（ｂ）の前躯体（ｂ０）を反応させて得られる樹脂以外の樹脂（後述するデッドポリマー等）が含まれていてもよい。
（ｂ）中に含有される（ｐ１）および（ｐ２）以外の樹脂は、用途・目的に応じて適宜好ましいもの選択することができる。一般に好ましいものは、ポリウレタン樹脂、エポキシ樹脂、ビニル樹脂、および（ｐ１）以外のポリエステル樹脂が挙げられ、さらに好ましくはビニル樹脂、ポリウレタン樹脂、（ｐ１）以外のポリエステル樹脂およびそれらの併用である。
【００８３】
樹脂（ｂ）のＭｎ、融点、Ｔｇ、ＳＰ値は、樹脂粒子（Ｃ）または樹脂粒子（Ｂ）の用途によって好ましい範囲に適宜調整すればよい。
例えば、樹脂粒子（Ｃ）または樹脂粒子（Ｂ）をスラッシュ成形用樹脂、粉体塗料として用いる場合、（ｂ）のＭｎは、好ましくは２，０００〜５０万、さらに好ましくは４，０００〜２０万である。（ｂ）の融点（ＤＳＣにて測定）は、好ましくは０℃〜２００℃、さらに好ましくは、３５℃〜１５０℃である。（ｂ）のＴｇは、好ましくは−６０℃〜１００℃、さらに好ましくは、−３０℃〜６０℃である。（ｂ）のＳＰ値は、好ましくは７〜１８、さらに好ましくは８〜１４である。
液晶ディスプレイ等の電子部品製造用スペーサー、電子測定機の標準粒子として用いる場合、（ｂ）のＭｎは、好ましくは２万〜１，０００万、さらに好ましくは４万〜２００万である。（ｂ）の融点は、好ましくは４０℃〜３００℃、さらに好ましくは、７０℃〜２５０℃である。（ｂ）のＴｇは、好ましくは−０℃〜２５０℃、さらに好ましくは、５０℃〜２００℃である。（ｂ）のＳＰ値は、好ましくは８〜１８、さらに好ましくは９〜１４である。
電子写真、静電記録、静電印刷などに使用されるトナーの母体粒子として用いる場合、（ｂ）のＭｎは、好ましくは１，０００〜５００万、さらに好ましくは２，０００〜５０万である。（ｂ）の融点は、好ましくは２０℃〜３００℃、さらに好ましくは、８０℃〜２５０℃である。（ｂ）のＴｇは、好ましくは２０℃〜２００℃、さらに好ましくは、４０℃〜１００℃である。（ｂ）のＳＰ値は、好ましくは８〜１６、さらに好ましくは９〜１４である。
【００８４】
本発明の製造方法においては、樹脂（ａ）からなる樹脂粒子（Ａ）の水性分散液（Ｗ）と、樹脂（ｂ）の前駆体（ｂ０）、または（ｂ０）および有機溶剤からなる油性液（ＯＬ）〔（ＯＬ）中に、必要により、樹脂（ｂ）を含んでいてもよい。〕とを混合し、（Ｗ）中に（ｂ０）または（ＯＬ）を分散させて、さらに、（ｂ０）を反応させて、樹脂粒子（Ａ）の水性分散液中で、樹脂（ｂ）からなる樹脂粒子（Ｂ）を形成させることにより、（Ｂ）の表面に（Ａ）が付着してなる構造の樹脂粒子（Ｃ）の水性分散体（Ｘ１）を得る。
【００８５】
（ｂ）の前駆体（ｂ０）、または（ｂ０）および有機溶剤からなる油性液（ＯＬ）を水性分散液（Ｗ）に分散させる際には、分散装置を用いることができる。
本発明で使用する分散装置は、一般に乳化機、分散機として市販されているものであれば特に限定されず、例えば、ホモジナイザー（ＩＫＡ社製）、ポリトロン（キネマティカ社製）、ＴＫオートホモミキサー（特殊機化工業社製）等のバッチ式乳化機、エバラマイルダー（荏原製作所社製）、ＴＫフィルミックス、ＴＫパイプラインホモミキサー（特殊機化工業社製）、コロイドミル（神鋼パンテック社製）、スラッシャー、トリゴナル湿式微粉砕機（三井三池化工機社製）、キャピトロン（ユーロテック社製）、ファインフローミル（太平洋機工社製）等の連続式乳化機、マイクロフルイダイザー（みずほ工業社製）、ナノマイザー（ナノマイザー社製）、ＡＰＶガウリン（ガウリン社製）等の高圧乳化機、膜乳化機（冷化工業社製）等の膜乳化機、バイブロミキサー（冷化工業社製）等の振動式乳化機、超音波ホモジナイザー（ブランソン社製）等の超音波乳化機等が挙げられる。このうち粒径の均一化の観点で好ましいものは、ＡＰＶガウリン、ホモジナイザー、ＴＫオートホモミキサー、エバラマイルダー、ＴＫフィルミックス、ＴＫパイプラインホモミキサーが挙げられる。
【００８６】
樹脂（ｂ）の前駆体（ｂ０）を樹脂粒子（Ａ）の水性分散液（Ｗ）に分散させる際、（ｂ０）は液体であることが好ましい。（ｂ０）が常温で固体である場合、（ｂ０）の融点以上の温度で液体の状態で分散させてもよい。
樹脂（ｂ）の前駆体（ｂ０）、または（ｂ０）および有機溶剤からなる油性液（ＯＬ）の粘度は、粒径均一性の観点から、好ましくは１０〜５万ｍＰａ・ｓ（Ｂ型粘度計で測定、分散時の温度）、さらに好ましくは１００〜１万ｍＰａ・ｓである。
分散時の温度としては、好ましくは０〜１５０℃(加圧下)、さらに好ましくは５〜９８℃である。上記の粘度が高い場合、温度を上げて粘度を上記好ましい範囲まで低下させて、乳化分散を行うことが好ましい。
油性液（ＯＬ）に用いる有機溶剤は、（ｂ０）を２５℃〜分散時の温度で溶解しうる溶剤であれば特に限定されず、具体的には、有機溶剤（Ｕ）と同様のものが例示される。好ましいものは（ｂ０）から得られる（ｂ）の種類によって異なるが、（ｂ）とのＳＰ値差が３以下であるのが好適である。また、樹脂粒子（Ｃ）の粒径均一性の観点からは、樹脂（ｂ）を溶解させるが、樹脂（ａ）からなる樹脂粒子（Ａ）を溶解・膨潤させにくい溶剤が好ましい。
【００８７】
樹脂（ｂ）の前駆体（ｂ０）としては、化学反応により樹脂（ｂ）になりうるものであれば特に限定されず、例えば、樹脂（ｂ）がビニル樹脂である場合は、（ｂ０）は、先述のビニルモノマー（単独で用いても、混合して用いてもよい）が挙げられる。また、樹脂（ｂ）が縮合樹脂（例えば、ポリウレタン樹脂、エポキシ樹脂、およびポリエステル樹脂である場合、（ｂ０）は、反応性基を有するプレポリマー（α）と硬化剤（β）の組み合わせが例示される。
【００８８】
ビニルモノマーを前駆体（ｂ０）として用いた場合、前駆体（ｂ０）を反応させて樹脂（ｂ）にする方法としては、例えば、油溶性開始剤、ビニルモノマーおよび必要により有機溶剤（Ｕ）を水溶性ポリマー（Ｔ）存在下、樹脂粒子（Ａ）の水性分散液（Ｗ）中に分散懸濁させ、加熱によりラジカル重合反応を行わせる方法（いわゆる懸濁重合法）；モノマーおよび必要により有機溶剤（Ｕ）を乳化剤（界面活性剤（Ｓ）と同様のものが例示される）、水溶性開始剤を含む樹脂粒子（Ａ）の水性分散液（Ｗ）中に乳化させ、加熱によりラジカル重合反応を行わせる方法（いわゆる乳化重合法）等が挙げられる。
なお、ポリエステル樹脂（ｐ１）の有する官能基（水酸基、カルボキシル基等）と反応可能な官能基を有するビニルモノマーを用い、予め（ｐ１）と反応させることにより、（ｐ１）を構成単位として有するビニル樹脂を得ることができる。
【００８９】
上記油溶性または水溶性開始剤としては、パーオキサイド系重合開始剤（Ｉ）、アゾ系重合開始剤（II）等が挙げられる。また、パーオキサイド系重合開始剤（Ｉ）と還元剤とを併用してレドックス系重合開始剤（III）を形成してもよい。更には、（Ｉ）〜（III）のうちから２種以上を併用してもよい。
【００９０】
（Ｉ）パーオキサイド系重合開始剤としては、（Ｉ−１）油溶性パーオキサイド系重合開始剤：アセチルシクロヘキシルスルホニルパーオキサイド、イソブチリルパーオキサイド、ジイソプロピルパーオキシジカーボネート、ジ−２−エチルヘキシルパーオキシジカーボネート、２，４−ジクロロベンゾイルパーオキサイド、ｔ−ブチルパーオキシビバレート、３，５，５−トリメチルヘキサノニルパーオキサイド、オクタノイルパーオキサイド、デカノイルパーオキサイド、ラウロイルパーオキサイド、ステアロイルパーオキサイド、プロピオニトリルパーオキサイド、サクシニックアシッドパーオキサイド、アセチルパーオキサイド、ｔ−ブチルパーオキシ−２−エチルヘキサノエート、ベンゾイルパーオキサイド、パラクロロベンゾイルパーオキサイド、ｔ−ブチルパーオキシイソブチレート、ｔ−ブチルパーオキシマレイックアシッド、ｔ−ブチルパーオキシラウレート、シクロヘキサノンパーオキサイド、ｔ−ブチルパーオキシイソプロピルカーボネート、２，５−ジメチル−２，５−ジベンゾイルパーオキシヘキサン、ｔ−ブチルパーオキシアセテート、ｔ−ブチルパーオキシベンゾエート、ジイソブチルジパーオキシフタレート、メチルエチルケトンパーオキサイド、ジクミルパーオキサイド、２，５−ジメチル−２，５−ジｔ−ブチルパーオキシヘキサン、ｔ−ブチルクミルパーオキサイド、ｔ−ブチルヒドロパーオキサイド、ジｔ−ブチルパーオキサイド、ジイソプロピルベンゼンヒドロパーオキサイド、パラメンタンヒドロパーオキサイド、ピナンヒドロパーオキサイド、２，５−ジメチルヘキサン−２，５−ジヒドロパーオキサイド、クメンパーオキサイド等
（Ｉ−２）水溶性パーオキサイド系重合開始剤：過酸化水素、過酢酸、過硫酸アンモニウム、過硫酸ナトリウム等
【００９１】
（II）アゾ系重合開始剤：
（II−１）油溶性アゾ系重合開始剤：２，２’−アゾビスイソブチロニトリル、１，１’−アゾビスシクロヘキサン１−カーボニトリル、２，２’−アゾビス−４−メトキシ−２，４−ジメチルバレロニトリル、２，２’−アゾビス−２，４−ジメチルバレロニトリル、ジメチル−２，２’−アゾビス（２−メチルプロピオネート）、１，１’−アゾビス（１−アセトキシ−１−フェニルエタン）、２，２’−アゾビス（４−メトキシ−２，４−ジメチルバレロニトリル）等
（II−２）水溶性アゾ系重合開始剤：アゾビスアミジノプロパン塩、アゾビスシアノバレリックアシッド（塩）、２，２’−アゾビス［２−メチル−Ｎ−（２−ヒドロキシエチル）プロピオンアミド］等
【００９２】
（III）レドックス系重合開始剤
（III−１）非水系レドックス系重合開始剤：ヒドロペルオキサイド、過酸化ジアルキル、過酸化ジアシル等の油溶性過酸化物と、第三アミン、ナフテン酸塩、メルカプタン、有機金属化合物（トリエチルアルミニウム、トリエチルホウ素、ジエチル亜鉛等）等の油溶性還元剤とを併用
（III−２）水系レドックス系重合開始剤：過硫酸塩、過酸化水素、ヒドロペルオキサイド等の水溶性過酸化物と、水溶性の無機もしくは有機還元剤（２価鉄塩、亜硫酸水素ナトリウム、アルコール、ポリアミン等）とを併用等が挙げられる。
【００９３】
前駆体（ｂ０）としては、反応性基を有するプレポリマー（α）と硬化剤（β）の組み合わせを用いることもできる。ここで「反応性基」とは硬化剤（β）と反応可能な基のことをいう。樹脂（ｂ）がポリエステル樹脂（ｐ１）を構成単位として有する場合、（ｂ０）のうち、プレポリマー（α）が（ｐ１）を構成単位として有することが好ましい。
この場合、前駆体（ｂ０）を反応させて樹脂（ｂ）を形成する方法としては、反応性基含有プレポリマー（α）、硬化剤（β）および必要により有機溶剤（Ｕ）を、樹脂粒子（Ａ）の水性分散液（Ｗ）中に分散させ、加熱により反応性基含有プレポリマー（α）と硬化剤（β）を反応させて樹脂（ｂ）からなる樹脂粒子（Ｂ）を形成させる方法；反応性基含有プレポリマー（α）またはその溶剤溶液を樹脂粒子（Ａ）の水性分散液（Ｗ）中に分散させ、ここに水溶性の硬化剤（β）を加え反応させて、樹脂（ｂ）からなる樹脂粒子（Ｂ）を形成させる方法；反応性基含有プレポリマー（α）が水と反応して硬化するものである場合は、反応性基含有プレポリマー（α）またはその溶剤溶液を樹脂粒子（Ａ）の水性分散液（Ｗ）に分散させることで水と反応させて、（ｂ）からなる樹脂粒子（Ｂ）を形成させる方法等が例示できる。
【００９４】
反応性基含有プレポリマー（α）が有する反応性基と、硬化剤（β）の組み合わせとしては、下記〔１〕、〔２〕などが挙げられる。
〔１〕：反応性基含有プレポリマー（α）が有する反応性基が、活性水素化合物と反応可能な官能基（α１）であり、硬化剤（β）が活性水素化合物（β１）であるという組み合わせ。
〔２〕：反応性基含有プレポリマー（α）が有する反応性基が活性水素含有基（α２）であり、硬化剤（β）が活性水素含有基と反応可能な化合物（β２）であるという組み合わせ。
これらのうち、水性溶剤中での反応率の観点から、〔１〕の組合せがより好ましい。
上記組合せ〔１〕において、活性水素化合物と反応可能な官能基（α１）としては、イソシアネート基（α１ａ）、ブロック化イソシアネート基（α１ｂ）、エポキシ基（α１ｃ）、酸無水物基（１，３−オキソ−２−オキサプロピレン基）（α１ｄ）および酸ハライド基（ハロカルボニル基）（α１ｅ）などが挙げられる。これらのうち好ましいものは、（α１ａ）、（α１ｂ）および（α１ｃ）であり、特に好ましいものは、（α１ａ）および（α１ｂ）である。
ブロック化イソシアネート基（α１ｂ）は、ブロック化剤によりブロックされたイソシアネート基のことをいう。
上記ブロック化剤としては、オキシム［アセトオキシム、メチルイソブチルケトオキシム、ジエチルケトオキシム、シクロペンタノンオキシム、シクロヘキサノンオキシム、メチルエチルケトオキシム等］；ラクタム［γ−ブチロラクタム、ε−カプロラクタム、γ−バレロラクタム等］；炭素数１〜２０の脂肪族アルコール［エタノール、メタノール、オクタノール等］；フェノール［フェノール、ｍ−クレゾール、キシレノール、ノニルフェノール等］；活性メチレン化合物［アセチルアセトン、マロン酸エチル、アセト酢酸エチル等］；塩基性窒素含有化合物［Ｎ，Ｎ−ジエチルヒドロキシルアミン、２−ヒドロキシピリジン、ピリジンＮ−オキサイド、２−メルカプトピリジン等］；およびこれらの２種以上の混合物が挙げられる。
これらのうち好ましいのはオキシムであり、特に好ましいものはメチルエチルケトオキシムである。
【００９５】
反応性基含有プレポリマー（α）の構成単位としては、ポリエーテル（αｗ）、ポリエステル（αｘ）、エポキシ樹脂（αｙ）およびポリウレタン（αｚ）などが挙げられる。これらのうち好ましいものは、（αｘ）、（αｙ）および（αｚ）であり、特に好ましいものは（αｘ）および（αｚ）である。
ポリエーテル（αｗ）としては、ポリエチレンオキサイド、ポリプロピレンオキサイド、ポリブチレンオキサイド、ポリテトラメチレンオキサイドなどが挙げられる。
ポリエステル（αｘ）としては、前述のポリエステル樹脂（ｐ１）および／または（ｐ１）以外のポリエステル樹脂、ポリラクトン（ε−カプロラクトンの開環重合物等）などが挙げらる。
エポキシ樹脂（αｙ）としては、ビスフェノール（ビスフェノールＡ、ビスフェノールＦ、ビスフェノールＳなど）とエピクロルヒドリンとの付加縮合物などが挙げられる。
ポリウレタン（αｚ）としては、ジオール（１）および／または３〜８価のポリオール（２）とポリイソシアネート（１５）との重付加物、ポリエステル（αｘ）とポリイソシアネート（１５）の重付加物などが挙げられる。
【００９６】
ポリエステル（αｘ）、エポキシ樹脂（αｙ）、ポリウレタン（αｚ）などに反応性基を含有させる方法としては、
〔１〕：二以上の構成成分のうちの一つを過剰に用いることで構成成分の官能基を末端に残存させる方法、
〔２〕：二以上の構成成分のうちの一つを過剰に用いることで構成成分の官能基を末端に残存させ、さらに残存した該官能基と反応可能な官能基および反応性基を含有する化合物を反応させる方法などが挙げられる。
上記方法〔１〕では、水酸基含有ポリエステルプレポリマー、カルボキシル基含有ポリエステルプレポリマー、酸ハライド基含有ポリエステルプレポリマー、水酸基含有エポキシ樹脂プレポリマー、エポキシ基含有エポキシ樹脂プレポリマー、水酸基含有ポリウレタンプレポリマー、イソシアネート基含有ポリウレタンプレポリマーなどが得られる。
二以上の構成成分の比率は、例えば、水酸基含有ポリエステルプレポリマーの場合、ポリオール成分とポリカルボン酸成分の比率が、水酸基［ＯＨ］とカルボキシル基［ＣＯＯＨ］の当量比［ＯＨ］／［ＣＯＯＨ］として、好ましくは２／１〜１．０１／１、さらに好ましくは１．５／１〜１．０１／１、さらに好ましくは１．３／１〜１．０２／１である。他の骨格、末端基のプレポリマーの場合も、構成成分が変わるだけで比率は同様である。
上記方法〔２〕では、上記方法〔１〕で得られたプレプリマーに、ポリイソシアネートを反応させることでイソシアネート基含有プレポリマーが得られ、ブロック化ポリイソシアネートを反応させることでブロック化イソシアネート基含有プレポリマーが得られ、ポリエポキサイドを反応させることでエポキシ基含有プレポリマーが得られ、ポリ酸無水物を反応させることで酸無水物基含有プレポリマーが得られる。
官能基および反応性基を含有する化合物の使用量は、例えば、水酸基含有ポリエステルにポリイソシアネートを反応させてイソシアネート基含有ポリエステルプレポリマーを得る場合、ポリイソシアネートの比率が、イソシアネート基［ＮＣＯ］と、水酸基含有ポリエステルの水酸基［ＯＨ］の当量比［ＮＣＯ］／［ＯＨ］として、好ましくは５／１〜１．０１／１、さらに好ましくは４／１〜１．２／１、とくに好ましくは２．５／１〜１．５／１である。他の骨格、末端基を有するプレポリマーの場合も、構成成分が変わるだけで比率は同様である。
【００９７】
反応性基含有プレポリマー（α）中の１分子当たりに含有する反応性基は、通常１個以上、好ましくは、平均１．５〜３個、さらに好ましくは、平均１．８〜２．５個である。上記範囲にすることで、硬化剤（β）と反応させて得られる硬化物の分子量が高くなる。
反応性基含有プレポリマー（α）のＭｎは、好ましくは５００〜３０，０００、さらに好ましくは１，０００〜２０，０００、とくに好ましくは２，０００〜１０，０００である。
反応性基含有プレポリマー（α）のＭｗは、好ましくは１，０００〜５０，０００、さらに好ましくは２，０００〜４０，０００、とくに好ましくは４，０００〜２０，０００である。
反応性基含有プレポリマー（α）の粘度は、１００℃において、好ましくは２，０００ポイズ以下、さらに好ましくは１，０００ポイズ以下である。２，０００ポイズ以下にすることで、粒度分布のシャープな樹脂粒子（Ｃ）が得られる点で好ましい。
【００９８】
活性水素化合物（β１）としては、脱離可能な化合物でブロック化されていてもよいポリアミン（β１ａ）、ポリオール（β１ｂ）、ポリメルカプタン（β１ｃ）および水（β１ｄ）などが挙げられる。これらのうち好ましいものは、（β１ａ）、（β１ｂ）および（β１ｄ）であり、さらに好ましいもは、（β１ａ）および（β１ｄ）であり、特に好ましいもは、ブロック化されたポリアミンおよび（β１ｄ）である。
（β１ａ）としては、ポリアミン（１６）と同様のものが例示される。（β１ａ）として好ましいものは、４，４’−ジアミノジフェニルメタン、キシリレンジアミン、イソホロンジアミン、エチレンジアミン、ジエチレントリアミン、トリエチレンテトラミンおよびそれらの混合物である。
【００９９】
（β１ａ）が脱離可能な化合物でブロック化されたポリアミンである場合の例としては、前記ポリアミンと炭素数３〜８のケトン（アセトン、メチルエチルケトン、メチルイソブチルケトンなど）から得られるケチミン化合物、炭素数２〜８のアルデヒド化合物（ホルムアルデヒド、アセトアルデヒド）から得られるアルジミン化合物、エナミン化合物、およびオキサゾリジン化合物などが挙げられる。
【０１００】
ポリオール（β１ｂ）としては、前記のジオール（１）および３〜８価のポリオール（２）と同様のものが例示される。ジオール（１）単独、またはジオール（１）と少量のポリオール（２）の混合物が好ましい。
ポリメルカプタン（β１ｃ）としては、エチレンジチオール、１，４−ブタンジチオール、１，６−ヘキサンジチオールなどが挙げられる。
【０１０１】
必要により活性水素化合物（β１）と共に反応停止剤（βｓ）を用いることができる。反応停止剤を（β１）と一定の比率で併用することにより、（ｂ）を所定の分子量に調整することが可能である。
反応停止剤（βｓ）としては、モノアミン（ジエチルアミン、ジブチルアミン、ブチルアミン、ラウリルアミン、モノエタノールアミン、ジエタノールアミンなど）；
モノアミンをブロックしたもの（ケチミン化合物など）；
モノオール（メタノール、エタノール、イソプロパノール、ブタノール、フェノール；
モノメルカプタン（ブチルメルカプタン、ラウリルメルカプタンなど）；
モノイソシアネート（ラウリルイソシアネート、フェニルイソシアネートなど）；
モノエポキサイド（ブチルグリシジルエーテルなど）などが挙げられる。
【０１０２】
上記組合せ〔２〕における反応性基含有プレポリマー（α）が有する活性水素含有基（α２）としては、アミノ基（α２ａ）、水酸基（アルコール性水酸基およびフェノール性水酸基）（α２ｂ）、メルカプト基（α２ｃ）、カルボキシル基（α２ｄ）およびそれらが脱離可能な化合物でブロック化された有機基（α２ｅ）などが挙げられる。これらのうち好ましいものは、（α２ａ）、（α２ｂ）およびアミノ基が脱離可能な化合物でブロック化された有機基（α２ｅ）であり、特に好ましいものは、（α２ｂ）である。
なお、アミノ基が脱離可能な化合物でブロック化された有機基としては、前記（β１ａ）の場合と同様のものが例示できる。
【０１０３】
活性水素含有基と反応可能な化合物（β２）としては、ポリイソシアネート（β２ａ）、ポリエポキシド（β２ｂ）、ポリカルボン酸（β２ｃ）、ポリ酸無水物（β２ｄ）およびポリ酸ハライド（β２ｅ）などが挙げられる。これらのうち好ましいものは、（β２ａ）および（β２ｂ）であり、さらに好ましいものは、（β２ａ）である。
【０１０４】
ポリイソシアネート（β２ａ）としては、ポリイソシアネート（１５）と同様のものが例示され、好ましいものも同様である。
ポリエポキシド（β２ｂ）としては、ポリエポキシド（１８）と同様のものが例示され、好ましいものも同様である。
【０１０５】
ポリカルボン酸（β２ｃ）としては、ジカルボン酸（β２ｃ−１）および３価以上のポリカルボン酸（β２ｃ−２）が挙げられ、（β２ｃ−１）単独、および（β２ｃ−１）と少量の（β２ｃ−２）の混合物が好ましい。
ジカルボン酸（β２ｃ−１）としては、前記ジカルボン酸（３）と、ポリカルボン酸としては、前記３〜６価のポリカルボン酸（４）と同様のものが例示され、好ましいものも同様である。
【０１０６】
ポリカルボン酸無水物（β２ｄ）としては、ピロメリット酸無水物などが挙げられる。
ポリ酸ハライド（β２ｅ）としては、前記（β２ｃ）の酸ハライド（酸クロライド、酸ブロマイド、酸アイオダイド）などが挙げられる。
さらに、必要により（β２）と共に反応停止剤（βｓ）を用いることができる。
【０１０７】
硬化剤（β）の比率は、反応性基含有プレポリマー（α）中の反応性基の当量［α］と、硬化剤（β）中の活性水素含有基［β］の当量の比［α］／［β］として、好ましくは１／２〜２／１、さらに好ましくは１．５／１〜１／１．５、とくに好ましくは１．２／１〜１／１．２である。なお、硬化剤（β）が水（β1ｄ）である場合は水は２価の活性水素化合物として取り扱う。
【０１０８】
反応性基含有プレポリマー（α）と硬化剤（β）からなる前駆体（ｂ０）を水性溶剤中で反応させて得られた樹脂（ｂ）が樹脂粒子（Ｂ）および樹脂粒子（Ｃ）の構成成分となる。（α）と（β）を反応させた樹脂（ｂ）のＭｗは、好ましくは３，０００以上、さらに好ましくは３，０００〜１０００万、とくに好ましくは，５０００〜１００万である。
【０１０９】
また、水性分散液（Ｗ）中において、反応性基含有プレポリマー（α）と硬化剤（β）の反応時に、（α）および（β）と反応しないポリマー［いわゆるデッドポリマー］を系内に含有させることもできる。この場合（ｂ）は、（α）と（β）とを反応させて得られた樹脂と、デッドポリマーとの混合物となる。
デッドポリマーとしては、ビニル樹脂およびポリエステル樹脂が好ましく、ポリエステル樹脂がさらに好ましく、ポリエステル樹脂（ｐ１）がとくに好ましい。
樹脂（ｂ）中のデッドポリマー〔前躯体（ｂ０）が反応して得られた樹脂以外のポリマー〕の含有量は、好ましくは０〜８０重量％、さらに好ましくは５〜７０重量％である。
【０１１０】
本発明の樹脂粒子（Ａ）および／または樹脂粒子（Ｂ）中に他の添加物（顔料、充填剤、帯電防止剤、着色剤、離型剤、荷電制御剤、紫外線吸収剤、酸化防止剤、ブロッキング防止剤、耐熱安定剤、難燃剤など）を混合しても差し支えない。（Ａ）または（Ｂ）中に他の添加物する方法としては、水性分散液（Ｗ）中で水性分散体（Ｘ１）を形成させる際に混合してもよいが、あらかじめ樹脂（ａ）または樹脂（ｂ）の前躯体（ｂ０）と添加物を混合した後、水性分散液（Ｗ）中にその混合物を加えて分散させることがより好ましい。
また、本発明においては、添加剤は、必ずしも、水性分散液（Ｗ）中で粒子を形成させる時に混合しておく必要はなく、粒子を形成せしめた後、添加してもよい。たとえば、着色剤を含まない粒子を形成させた後、公知の染着の方法で着色剤を添加したり、有機溶剤（Ｕ）および／または可塑剤（Ｖ）とともに上記添加物を含浸させることもできる。
【０１１１】
樹脂（ｂ）１００重量部に対する水性分散液（Ｗ）の使用量は、好ましくは５０〜２，０００重量部、さらに好ましくは１００〜１，０００重量部である。５０重量部以上では（ｂ）の分散状態が良好である。２，０００重量部以下であると経済的である。
【０１１２】
伸長および／または架橋反応時間は、プレポリマー（α）の有する反応性基の構造と硬化剤（β）の組み合わせによる反応性により選択されるが、好ましくは１０分〜４０時間、さらに好ましくは３０分〜２４時間である。
反応温度は、好ましくは０〜１５０℃、さらに好ましくは５０〜１２０℃である。
また、必要に応じて公知の触媒を使用することができる。具体的には、例えばイソシアネートと活性水素化合物の反応の場合には、ジブチルチンラウレート、ジオクチルチンラウレートなどが挙げられる。
【０１１３】
樹脂粒子（Ｃ）は、水性分散体（Ｘ１）から水性溶剤を除去することにより得られる。水性溶剤を除去する方法としては、
〔１〕（Ｘ１）を減圧下または常圧下で乾燥する方法
〔２〕遠心分離器、スパクラフィルター、フィルタープレスなどにより固液分離し、得られた粉末を乾燥する方法
〔３〕（Ｘ１）を凍結させて乾燥させる方法（いわゆる凍結乾燥）
等が例示される。
上記〔１〕または〔２〕の方法において、得られた粉末を乾燥する際、流動層式乾燥機、減圧乾燥機、循風乾燥機など公知の設備を用いて行うことができる。
また、必要に応じ、風力分級器などを用いて分級し、所定の粒度分布とすることもできる。
【０１１４】
樹脂粒子（Ｃ）は、実質的に小樹脂粒子（Ａ）と大樹脂粒子（Ｂ）から構成され、（Ａ）が（Ｂ）の表面に付着した形で存在する。両粒子の付着力を強めたい場合には、水性分散液（Ｗ）中に前躯体（ｂ０）または油性液（ＯＬ）を分散した際に、（Ａ）と（Ｂ）が正負逆の電荷を持つようにしたり、（Ａ）と（Ｂ）が同一の電荷持つ場合、（Ａ）および（Ｂ）と逆電荷を持つ界面活性剤（Ｓ）または水溶性ポリマー（Ｔ）を使用したり、樹脂（ａ）と樹脂（ｂ）とのＳＰ値差を２以下にしたりすることが有効である。
【０１１５】
樹脂粒子（Ｃ）の粒径均一性、保存安定性等の観点から、（Ｃ）は、０．１〜５０重量％の（Ａ）と５０〜９９．９重量％の（Ｂ）とから構成されるのが好ましく、０．２〜４０重量％の（Ａ）と６０〜９９．８重量％の（Ｂ）とから構成されるのがさらに好ましい。
【０１１６】
樹脂粒子（Ｃ）の粒径均一性、粉体流動性、保存安定性等の観点からは、樹脂粒子（Ｂ）の表面の５％以上が樹脂粒子（Ａ）で覆われているのが好ましく、（Ｂ）の表面の３０％以上（とくに８０％以上）が（Ａ）で覆われているのが更に好ましい。なお、表面被覆率は、走査電子顕微鏡（ＳＥＭ）で得られる像の画像解析から下式に基づいて求めることができる。
表面被覆率（％）＝［（Ａ）に覆われている部分の面積／（Ａ）に覆われている部分の面積＋（Ｂ）が露出している部分の面積］×１００
【０１１７】
また、粒径均一性から、樹脂粒子（Ｃ）の［体積平均粒径／個数平均粒径］は、１．０〜１．５であるのが好ましく、１．０〜１．４５であるのがさらに好ましく、１．０５〜１．１５がとくに好ましい。
（Ｃ）の体積平均粒径は、用途により異なるが、一般的には０．１〜３００μｍが好ましい。上限は、さらに好ましくは２５０μｍ、特に好ましくは２００μｍ、最も好ましくは２０μｍであり、下限は、さらに好ましくは０．５μｍ、特に好ましくは１μｍ、最も好ましくは４μｍである。
なお、体積平均粒径および個数平均粒径は、コールターカウンターで同時に測定することができる。
【０１１８】
本発明の樹脂粒子（Ｃ）は、樹脂粒子（Ａ）と樹脂粒子（Ｂ）の粒径、および、（Ａ）による（Ｂ）表面の被覆率を変えることで粒子表面に所望の凹凸を付与することができる。
粉体流動性を向上させたい場合には、（Ｃ）のＢＥＴ値比表面積が０．５〜５．０ｍ2／ｇであるのが好ましい。ＢＥＴ比表面積は、比表面積計、例えばＱＵＡＮＴＡＳＯＲＢ（ユアサアイオニクス製）を用いて測定（測定ガス：Ｈｅ／Ｋｒ＝９９．９／０．１ｖｏｌ％、検量ガス：窒素）することができる。
同様に粉体流動性の観点から、（Ｃ）の表面平均中心線粗さＲａが０．０１〜０．８μｍであるのが好ましい。Ｒａは、粗さ曲線とその中心線との偏差の絶対値を算術平均した値のことであり、例えば、走査型プローブ顕微鏡システム（東陽テクニカ製）で測定することができる。
【０１１９】
樹脂粒子（Ｃ）の形状は、粉体流動性、溶融レベリング性等の観点から球状であるのが好ましい。その場合、粒子（Ａ）および粒子（Ｂ）も球状であるのが好ましい。（Ｃ）はＷａｄｅｌｌの実用球形度が０．８５〜１．００であるのが好ましく、０．９０〜１．００がさらに好ましい。なお、Ｗａｄｅｌｌの実用球形度は、粒子の投影面積に等しい面積を持つ円の直径と粒子の投影像に外接する最小面積の円との直径の比から求められる。粒子の投影像は、例えば走査電子顕微鏡（ＳＥＭ）によって撮影することができる。
【０１２０】
樹脂粒子（Ｂ）の水性分散体（Ｘ２）は、水性分散体（Ｘ１）中において、樹脂粒子（Ａ）を樹脂粒子（Ｂ）から脱離させた後、該水性分散体から（Ａ）を分離除去したり、または（Ｘ１）中において、（Ｂ）を溶解させることなく（Ａ）を溶解させたりして得られる。（Ａ）の溶解物は必要に応じて分離除去してもよい。
さらに、この水性分散体（Ｘ２）から水性溶剤を除去することにより樹脂粒子（Ｂ）が得られる。水性溶剤の除去方法としては、樹脂粒子（Ｃ）の場合と同様の方法が例示される。
水性分散体（Ｘ１）中において、付着している樹脂粒子（Ａ）と樹脂粒子（Ｂ）を脱離させる方法としては、
〔１〕（Ｘ１）を超音波処理する方法。
〔２〕（Ｘ１）を大量の水またはメタノール、エタノールもしくはアセトン等の水溶性の有機溶剤で希釈し、攪拌により剪断を与える方法。
〔３〕（Ｘ１）に酸、アルカリまたは無機塩等を添加し、攪拌により剪断を与える方法
〔４〕（Ｘ１）を加熱し、攪拌により剪断を与える方法。
〔５〕（Ｘ１）に有機溶剤を含む場合［樹脂（ａ）の有機溶剤溶液および／または樹脂（ｂ）の有機溶剤溶液が水性溶剤中に分散されている場合や、水性溶剤中に溶剤が溶解している場合］に、有機溶媒を留去する方法。
等が例示される。
【０１２１】
水性分散体（Ｘ１）中において、樹脂粒子（Ａ）を溶解させる方法としては、
〔１〕樹脂（ａ）がカルボキシル基、リン酸基、スルホン酸基等の酸性官能基を有する樹脂（一般に酸性官能基１個当たりの分子量が１，０００以下であるのが好ましい）である場合に、水性分散体（Ｘ１）中に水酸化ナトリウム、水酸化カリウム、アンモニア、ＤＢＵ等の塩基またはそれらの水溶液を加える方法
〔２〕樹脂（ａ）が１級アミノ基、２級アミノ基、３級アミノ基、４級アンモニウム塩基等の塩基性官能基を有する樹脂（一般に塩基性官能基１個当たりの分子量が１，０００以下であるのが好ましい）である場合に、水性分散体（Ｘ１）中に塩酸、硫酸、リン酸、酢酸等の酸またはそれらの水溶液を加える方法
〔３〕樹脂（ａ）が、特定の有機溶剤（Ｕ）に溶解する場合｛一般に樹脂（ａ）と有機溶剤（Ｕ）のＳＰ値の差が２．５以下であるのが好ましい｝に、水性分散体（Ｘ１）中に特定の有機溶剤（Ｕ）を加える方法
等が例示される。
【０１２２】
水性分散体から樹脂粒子（Ａ）またはその溶解物を分離除去する方法としては、
〔１〕一定の目開きを有する濾紙、濾布、メッシュ等を用いて濾過し、樹脂粒子（Ｂ）のみを濾別する方法
〔２〕遠心分離により樹脂粒子（Ｂ）のみを沈降させ、上澄み中に含まれる樹脂粒子（Ａ）またはその溶解物を除去する方法
等が例示される。
【０１２３】
本発明の樹脂粒子（Ｂ）は、樹脂粒子（Ａ）の樹脂粒子（Ｂ）に対する粒径比、および、水性分散体（Ｘ１）中における（Ａ）による（Ｂ）表面の被覆率、（Ｘ１）中における（Ｂ）／水性溶剤界面上で（Ａ）が（Ｂ）側に埋め込まれている深さ、を変えることで粒子表面を平滑にしたり、粒子表面に所望の凹凸を付与したりすることができる。
（Ａ）による（Ｂ）表面の被覆率や（Ａ）が（Ｂ）側に埋め込まれている深さは、以下のような方法で制御することができる。
〔１〕（Ｘ１）を製造する際に、（Ａ）と（Ｂ）が正負逆の電荷を持つようにすると被覆率、深さが大きくなる。この場合、（Ａ）、（Ｂ）各々の電荷を大きくするほど、被覆率、深さが大きくなる。
〔２〕（Ｘ１）を製造する際に、（Ａ）と（Ｂ）が同極性（どちらも正、またはどちらも負）の電荷を持つようにすると、被覆率は下がり、深さが小さくなる傾向にある。この場合、一般に界面活性剤（Ｓ）および／または水溶性ポリマー（Ｔ）［特に（Ａ）および（Ｂ）と逆電荷を有するもの］を使用すると被覆率が上がる。また、水溶性ポリマー（Ｔ）を使用する場合には、水溶性ポリマー（Ｔ）の分子量が大きいほど深さが小さくなる。
〔３〕（Ｘ１）を製造する際に、樹脂（ａ）がカルボキシル基、ホスホノ基、スルホ基等の酸性官能基を有する樹脂（一般に酸性官能基１個当たりの分子量が１，０００以下であるのが好ましい）である場合に、水性溶剤のｐＨが低いほど被覆率、深さが大きくなる。逆に、ｐＨを高くするほど被覆率、深さが小さくなる。
〔４〕（Ｘ１）を製造する際に、樹脂（ａ）が１級アミノ基、２級アミノ基、３級アミノ基、４級アンモニウムオ基等の塩基性官能基を有する樹脂（一般に塩基性官能基１個当たりの分子量が１，０００以下であるのが好ましい）である場合に、水性溶剤のｐＨが高いほど被覆率、深さが大きくなる。逆に、ｐＨを低くするほど被覆率、深さが小さくなる。
〔５〕樹脂（ａ）と樹脂（ｂ）のＳＰ値差を小さくするほど被覆率、深さが大きくなる。
【０１２４】
得られる樹脂粒子（Ｂ）の体積平均粒径は、用いられる用途により異なるが、一般的には０．１〜３００μｍが好ましい。上限は、さらに好ましくは２５０μｍ、特に好ましくは２００μｍ、最も好ましくは２０μｍであり、下限は、さらに好ましくは０．５μｍ、特に好ましくは１μｍ、最も好ましくは４μｍである。また、粒径均一性から、（Ｂ）の［体積平均粒径／個数平均粒径］は、１．０〜１．５であるのが好ましく、１．０〜１．４５がさらに好ましく、１．０５〜１．１５がとくに好ましい。
【０１２５】
粉体流動性を向上させたい場合には、樹脂粒子（Ｂ）のＢＥＴ値比表面積が０．５〜５．０ｍ2／ｇであるのが好ましく、表面平均中心線粗さＲａが０．０１〜０．８μｍであるのが好ましい。
樹脂粒子（Ｂ）の形状は、粉体流動性、溶融レベリング性等の観点から球状であるのが好ましく、Ｗａｄｅｌｌの実用球形度が０．８５〜１．００であるのが好ましく、より好ましくは０．９０〜１．００である。
【実施例】
【０１２６】
以下実施例により本発明をさらに説明するが、本発明はこれに限定されるものではない。以下の記載において、「部」は重量部、「％」は重量％を意味する。
【０１２７】
実施例における樹脂物性の測定条件は、以下のとおりである。
１．ガラス転移温度（Ｔｇ）
ＡＳＴＭ Ｄ３４１８−８２に規定の方法（ＤＳＣ法）。
装置：セイコー電子工業（株）製 ＤＳＣ２０，ＳＳＣ／５８０３．
２．酸価および水酸基価
ＪＩＳ  Ｋ００７０−１９９２に規定の方法。
【０１２８】
３．ＭｎおよびＭｗ
ポリウレタン樹脂以外の樹脂（ポリエステル樹脂を含む）のＭｎおよびＭｗは、テトラヒドロフラン（ＴＨＦ）可溶分について、ゲルパーミエーションクロマトグラフィー（ＧＰＣ）を用いて以下の条件で測定した。
装置        ：  東ソー製  ＨＬＣ−８１２０
カラム      ：  ＴＳＫｇｅｌＧＭＨＸＬ（２本）
ＴＳＫｇｅｌＭｕｌｔｉｐｏｒｅＨＸＬ−Ｍ（１本）
測定温度    ：  ４０℃
試料溶液    ：  ０．２５％のＴＨＦ溶液
溶液注入量  ：  １００μｌ
検出装置    ：  屈折率検出器
基準物質    ：  東ソー製  標準ポリスチレン（ＴＳＫｓｔａｎｄａｒｄ  ＰＯＬＹＳＴＹＲＥＮＥ）１２点  （分子量  １０５０  ２８００  ５９７０  ９１００  １８１００  ３７９００  ９６４００  １９００００  ３５５０００  １０９００００  ２８９００００  ４４８００００）
また、ポリウレタン樹脂のＭｎおよびＭｗは、ＧＰＣを用いて以下の条件で測定した。
装置        ：  東ソー製  ＨＬＣ−８２２０ＧＰＣ
カラム      ：  Ｇｕａｒｄｃｏｌｕｍｎ  α
ＴＳＫｇｅｌ  α−Ｍ
流量        ：  １ｍｌ／分
試料溶液    ：  ０．１２５％のジメチルホルムアミド溶液
溶液注入量  ：  １００μｌ
温度        ：  ４０℃
検出装置    ：  屈折率検出器
基準物質    ：  東ソー製  標準ポリスチレン（ＴＳＫｓｔａｎｄａｒｄ  ＰＯＬＹＳＴＹＲＥＮＥ）１２点（分子量  ５００  １０５０  ２８００  ５９７０  ９１００  １８１００  ３７９００  ９６４００  １９００００  ３５５０００  １０９００００  ２８９００００）
【０１２９】
４．体積平均粒径および粒度分布
樹脂粒子（Ａ）の体積平均粒径は、レーザー式粒度分布測定装置ＬＡ−９２０（堀場製作所製）で測定した（１％のイオン交換水の分散液、２５℃）
樹脂粒子（Ｂ）および樹脂粒子（Ｃ）の体積平均粒径および粒度分布（体積平均粒径／個数平均粒径）は、コールターカウンター（マルチサイザーIII：コールター社）で測定した（０．５％のイオン交換水の分散液、２５℃）。
【０１３０】
＜製造例１＞
［チタン触媒の合成］
冷却管、撹拌機及び液中バブリング可能な窒素導入管の付いた反応槽中に、酢酸エチル１２６部とテレフタル酸２００部を入れ、窒素にて液中バブリング下、６０℃まで徐々に昇温し、チタンテトライソプロポキシド１６１７部を滴下しながら６０℃で４時間反応させスラリー状物である反応混合物を得た。反応混合物をろ紙でろ別し４０℃／２０ｋＰａで乾燥させることで、チタントリイソプロポキシテレフタレートと未反応のテレフタル酸の混合物（ｔ−１）（チタントリイソプロポキシテレフタレートの濃度６５％）を得た。（ｔ−１）の水への溶解度は［０．６ｇ／１００ｍｌ］、さらに精製して得たチタントリイソプロポキシテレフタレートの水への溶解度は［０．９ｇ／１００ｍｌ］であった。
【０１３１】
＜製造例２＞
［チタン触媒の合成］
冷却管、撹拌機及び液中バブリング可能な窒素導入管の付いた反応槽中に、酢酸エチル５２０部とイソフタル酸３４０部を入れ、窒素にて液中バブリング下、６０℃まで徐々に昇温し、チタンテトライソプロポキシド２８４部を滴下しながら６０℃で５時間反応させスラリー状物である反応混合物を得た。反応混合物をろ紙でろ別し４０℃／２０ｋＰａで乾燥させることで、チタンジイソプロポキシジイソフタレートと未反応のイソフタル酸の混合物（ｔ−２）（チタンジイソプロポキシジイソフタレートの濃度９５％）を得た。（ｔ−２）の水への溶解度は［０．３ｇ／１００ｍｌ］、さらに精製して得たチタンジイソプロポキシジイソフタレートの水への溶解度も［０．３ｇ／１００ｍｌ］であった。
【０１３２】
＜製造例３＞
［チタン触媒の合成］
冷却管、撹拌機及び液中バブリング可能な窒素導入管の付いた反応槽中に、酢酸エチル５２０部、安息香酸２４４部を入れ、窒素にて液中バブリング下、６０℃まで徐々に昇温し、チタンテトライソプロポキシド２８４部を滴下しながら６０℃で５時間反応させた後、イオン交換水を５０部入れ、３０分間反応させスラリー状物である反応混合物を得た。反応混合物をろ紙でろ別し４０℃／２０ｋＰａで乾燥させることで、チタンジヒドロキシジベンゼンカルボキシレート（ｔ−３）を得た。（ｔ−３）の水への溶解度は［０．１ｇ／１００ｍｌ］であった。
【０１３３】
＜製造例４＞
［アミン硬化エポキシ樹脂水性分散液［樹脂粒子（Ａ−１）分散体］の合成］
撹拌棒及び温度計をセットした反応容器に、スチレン化フェノールＥＯ付加物（エレミノールＨＢ−１２、三洋化成工業社製）４８部とビスフェノールＡジグリシジルエーテル（エピコート８２８、油化シェル社製）２３２部を投入し、４０℃で均一に溶解させた。
次いで、攪拌下で反応容器に水を滴下した。水を３０部投入したところで、反応容器内が乳白色に乳化した。さらに水を２２５部滴下し、乳濁液を得た。
この乳濁液を加熱して７０℃まで昇温した後、乳濁液を７０℃を維持したまま、エチレンジアミン２０部及び水４４６部の混合溶液を２時間かけて滴下した。
滴下後、７０℃で５時間、９０℃で５時間、反応・熟成してアミン硬化エポキシ樹脂水性分散液［樹脂粒子（Ａ−１）分散体］を得た。
【０１３４】
［樹脂粒子（Ａ−１）分散体］の体積平均粒径は、０．８５μｍであった。また、［樹脂粒子（Ａ−１）分散体］の一部を遠心分離し、さらに（Ａ−１）に対して１０倍重量の水を加えて遠心分離する工程を２回繰り返した後、乾燥（４０℃×１２時間）して樹脂分｛樹脂粒子（Ａ−１）｝を単離した。（Ａ１）のＴｇ（ＤＳＣで測定）は１１８℃であった。
【０１３５】
＜製造例５＞
［ビニル樹脂の水性分散体［樹脂粒子（Ａ−２）分散体］の合成］
撹拌棒及び温度計をセットした反応容器に、水６８２部、メタクリル酸ＥＯ付加物硫酸エステルのナトリウム塩（エレミノールＲＳ−３０、三洋化成工業製）１１部、スチレン１３８部、メタクリル酸１３８部、過硫酸アンモニウム１部を仕込み、２５℃、４００回転／分で１５分間撹拌したところ、白色の乳濁液が得られた。この乳濁液を加熱して７５℃まで昇温し５時間反応させた。さらに、１％過硫酸アンモニウム水溶液３０部加え、７５℃で５時間熟成してビニル樹脂（スチレン−メタクリル酸−メタクリル酸ＥＯ付加物硫酸エステルのナトリウム塩の共重合体）の水性分散体［樹脂粒子（Ａ−２）分散体］を得た。
【０１３６】
［樹脂粒子（Ａ−２）分散体］の体積平均粒径は、０．１０μｍであった。また、［樹脂粒子（Ａ−２）分散体］の一部を乾燥して樹脂粒子（Ａ−２）を単離した。（Ａ−２）のＴｇは１４８℃であった。
【０１３７】
＜製造例６＞
［［ウレタンプレポリマー１］の水伸長反応物と［ポリエステル樹脂ｐ１−２］との混合物の分散体［樹脂粒子（Ａ−３）分散体］の合成］
攪拌装置および脱水装置のついた反応容器に、ビスフェノールＡ・ＥＯ２モル付加物６８１部、ビスフェノールＡ・ＰＯ２モル付加物８１部、テレフタル酸２７５部、アジピン酸７部、無水トリメリット酸２２部、縮合触媒として製造例１で得た（ｔ−１）２部を投入し、常圧、２３０℃で５時間脱水反応を行った後、４００Ｐａの減圧下で５時間脱水反応を行い、［ポリエステル樹脂ｐ１−１］を得た。［ポリエステル樹脂ｐ１−１］はＴｇ５４℃、Ｍｎ２３００、Ｍｗ９６１０、酸価０．４、水酸基価５３であった。
【０１３８】
オートクレーブに、上記［ポリエステル樹脂ｐ１−１］４０７部、ＩＰＤＩ５４部、酢酸エチル４８５部を投入し、密閉状態で１００℃、８時間反応を行い、ポリエステル樹脂（ｐ１−１）を構成単位として有し、かつ分子末端にイソシアネート基を有する［ウレタンプレポリマー１］の溶液を得た。［ウレタンプレポリマー１］の溶液のＮＣＯ含量は１．１％であった。
【０１３９】
一方、上記と同様にビスフェノールＡ・ＥＯ２モル付加物５７０部、テレフタル酸２１７部、製造例１で得た（ｔ−１）２部を常圧下、２３０℃で８時間重縮合し、Ｍｎ２４５０、水酸基価５０、酸価５の［ポリエステル樹脂ｐ１−２］を得た。
［ウレタンプレポリマー１］の溶液４００部と［ポリエステル樹脂ｐ１−２］８００部とを酢酸エチル２，０００部に溶解、混合し、［樹脂溶液１］を得た。
【０１４０】
［樹脂溶液１］の一部を減圧乾燥し、樹脂分を単離した。該樹脂分のＴｇは５５℃であった。
ビーカー内に、水５００部、ノニルフェノールＥＯ１４モル付加物（ノニポール２００、三洋化成工業製）４部を入れ均一に溶解した。ＴＫ式ホモミキサーで１８，０００ｒｐｍに撹拌しながら、［樹脂溶液１］を投入し１５分間撹拌した。ついでこの混合液を撹拌棒及び温度計付の反応容器に移し、昇温して酢酸エチルを留去し、さらに９８℃まで昇温して５時間反応させて、［ウレタンプレポリマー１］の水伸長反応物と［ポリエステル樹脂ｐ１−２］の混合物の分散体［樹脂粒子（Ａ−３）分散体］を得た。
【０１４１】
［樹脂粒子（Ａ−３）分散体］の体積平均粒径は、０．２０μｍであった。
また、［樹脂粒子（Ａ−３）分散体］の一部を遠心分離し、更に（Ａ−３）に対して１０倍重量の水を加えて遠心分離する工程を２回繰り返した後、乾燥（４０℃×１２時間）して樹脂粒子（Ａ−３）を単離した。（Ａ−３）のＴｇは７３℃であった。
【０１４２】
＜製造例７＞
［［ポリエステル樹脂ｐ１−３］の合成］
攪拌装置および脱水装置のついた反応容器に、ビスフェノールＡ・ＥＯ２モル付加物２１８部、ビスフェノールＡ・ＰＯ３モル付加物５３７部、テレフタル酸２１３部、アジピン酸４７部、製造例１で得た（ｔ−１）２部を投入し、常圧、２３０℃で５時間脱水反応を行った後、４００Ｐａの減圧下で５時間脱水反応を行った。更に１８０℃に冷却し、無水トリメリット酸４３部を投入し、常圧で２時間反応を行い、［ポリエステル樹脂ｐ１−３］を得た。［ポリエステル樹脂ｐ１−３］はＴｇ４５℃、Ｍｎ２６４０、Ｍｗ６３９０、酸価２４であった。
【０１４３】
＜製造例８＞
［［ポリエステル樹脂ｐ１−４］の合成］
上記＜製造例７＞において、（ｔ−１）の替わりに製造例２で得た（ｔ−２）を用いる以外は同様にして、［ポリエステル樹脂ｐ１−４］を得た。［ポリエステル樹脂ｐ１−４］はＴｇ４６℃、Ｍｎ２７８０、Ｍｗ６６２０、酸価２５であった。
【０１４４】
＜製造例９＞
［［ポリエステル樹脂ｐ１−５］の合成］
上記＜製造例７＞において、（ｔ−１）の替わりに製造例３で得た（ｔ−３）を用いる以外は同様にして、［ポリエステル樹脂ｐ１−５］を得た。［ポリエステル樹脂ｐ１−５］はＴｇ４５℃、Ｍｎ２５６０、Ｍｗ６２００、酸価２５であった。
【０１４５】
＜製造例１０＞
［［ポリエステル樹脂（ｐ１−６）を構成単位として有するウレタンプレポリマー２］の合成］
攪拌装置および脱水装置のついた耐圧反応容器に、１，２−プロピレングリコール３９６部、テレフタル酸３１７部、アジピン酸６７部、無水トリメリット酸９部、製造例１で得た（ｔ−１）０．２５部を投入し、加圧下（０．３ＭＰａ）、２３０℃で６時間脱水反応を行った後、徐々に圧を常圧に戻しながら縮合水と過剰の１，２−プロピレングリコールを溜去した。系内が常圧となった時点で（ｔ−１）０．２５部を加え４００Ｐａの減圧下で６時間脱水、脱アルコール反応を行ない、［ポリエステル樹脂ｐ１−６］を得た。［ポリエステル樹脂ｐ１−６］はＴｇ４２℃、Ｍｎ５２００、Ｍｗ２１２００、酸価０．８であった。
【０１４６】
オートクレーブに、上記［ポリエステル樹脂ｐ１−６］４２２部、ＩＰＤＩ６１部、酢酸エチル５１７部を投入し、密閉状態で１００℃、８時間反応を行い、ポリエステル樹脂（ｐ１）を構成単位として有し、かつ分子末端にイソシアネート基を有する［ウレタンプレポリマー２］の溶液を得た。［ウレタンプレポリマー２］の溶液のＮＣＯ含量は０．８％であった。
【０１４７】
＜製造例１１＞
［［ポリエステル樹脂（ｐ１−７）を構成単位として有するウレタンプレポリマー３］の合成］
上記＜製造例１０＞において、（ｔ−１）の替わりに（ｔ−２）を用いる以外は同様にして、［ポリエステル樹脂ｐ１−７］を得た。［ポリエステル樹脂ｐ１−７］はＴｇ４３℃、Ｍｎ５２５０、Ｍｗ２２４００、酸価０．６であった。
［ポリエステル樹脂ｐ１−６］の替わりに、上記［ポリエステル樹脂ｐ１−７］を用いる以外は製造例１０と同様にして、ポリエステル樹脂（ｐ１）を構成単位として有し、かつ分子末端にイソシアネート基を有する［ウレタンプレポリマー３］の溶液を得た。［ウレタンプレポリマー３］の溶液のＮＣＯ含量は０．７％であった。
【０１４８】
＜製造例１２＞
［［ポリエステル樹脂（ｐ１−８）を構成単位として有するウレタンプレポリマー４］の合成］
上記＜製造例１０＞において、（ｔ−１）の替わりに（ｔ−３）を用いる以外は同様にして、［ポリエステル樹脂ｐ１−８］を得た。［ポリエステル樹脂ｐ１−８］はＴｇ４３℃、Ｍｎ５２８０、Ｍｗ２２７００、酸価１．１であった。
［ポリエステル樹脂ｐ１−６］の替わりに上記［ポリエステル樹脂ｐ１−８］を用いる以外は製造例１０と同様にして、ポリエステル樹脂（ｐ１）を構成単位として有し、かつ分子末端にイソシアネート基を有する［ウレタンプレポリマー４］の溶液を得た。［ウレタンプレポリマー４］の溶液のＮＣＯ含量は０．７％であった。
【０１４９】
＜製造例１３＞
［［ビニル樹脂溶液］の合成］
冷却管、撹拌機及び窒素導入管の付いた反応容器中に酢酸エチル１６０部を仕込み、７５℃に昇温した後、スチレン４０部、メタクリル酸ブチル１２０部、アクリル酸６０部、酢酸エチル６０部及びアゾビスイソブチロニトリル０．３部の混合液を４時間かけて滴下し、アゾビスイソブチロニトリル０．５部を追加した後、７５℃で８時間熟成を行ってＭｎ４２００、水酸基価０，酸価２１０の［スチレン−アクリル共重合体］を含む［樹脂溶液２］を得た（共重合体濃度５０％）。
【０１５０】
＜製造例１４＞
［［硬化剤１］の合成］
撹拌機、脱溶剤装置、および温度計をセットした反応容器に、イソホロンジアミン５０部とメチルエチルケトン３００部を投入し、５０℃で５時間反応を行った後、脱溶剤してケチミン［硬化剤１］を得た。［硬化剤１］の全アミン価は４１５であった。
【０１５１】
＜製造例１５＞
［［樹脂粒子（Ａ−１）分散体］を含む［水性分散液Ｗ１］の作成］
撹拌棒及び温度計をセットした反応容器に、ポリカプロラクトンジオール（Ｍｎ２０００）７８７部、ポリエーテルジオール（Ｍｎ４，０００、ＥＯ単位含量５０％、ＰＯ単位含量５０％、ブロック体）８００部を仕込み、１２０℃、１３００Ｐａで減圧脱水した。脱水後の水分（カールフィッシャー法による）は０．０５％であった。次いでＨＤＩ ５５．５部、水添ＭＤＩ ６５．５部及びジブチル錫ジラウレート０．６部を添加し８０℃で５時間反応を行い、［水溶性高分子Ｔ１］を得た。
次いで、［樹脂粒子（Ａ−１）分散体］１００部、［水溶性高分子Ｔ１］１部及び水１０７部を混合攪拌し、乳白色の液体［水性分散液Ｗ１］を得た。
【０１５２】
＜製造例１６＞
［［樹脂粒子（Ａ−２）分散体］を含む［水性分散液Ｗ２］の作成］
水７８４部、［樹脂粒子（Ａ−２）分散体］１３６部、カルボキシメチルセルロース（「ＣＭＣダイセル１１７０」、ダイセル化学工業（株）製）２部、及びドデシルジフェニルエーテルジスルホン酸ナトリウムの４８．５％水溶液（「エレミノールＭＯＮ−７」、三洋化成工業製）８０部を混合攪拌し、乳白色の液体［水性分散液Ｗ２］を得た。
【０１５３】
＜製造例１７＞
［［樹脂粒子（Ａ−３）分散体］を含む［水性分散液Ｗ３］の作成］
水６３４部、［樹脂粒子（Ａ−３）分散体］２８６部、カルボキシメチルセルロース（「ＣＭＣダイセル１１７０」、ダイセル化学工業（株）製）２部、及びドデシルジフェニルエーテルジスルホン酸ナトリウムの４８．５％水溶液（「エレミノールＭＯＮ−７」、三洋化成工業製）１５４部を混合攪拌し、乳白色の液体［水性分散液Ｗ３］を得た。
【０１５４】
＜製造例１８＞
［［ポリエステル樹脂１］の合成］
攪拌装置および脱水装置のついた反応容器に、ビスフェノールＡ・ＥＯ２モル付加物２１８部、ビスフェノールＡ・ＰＯ３モル付加物５３７部、テレフタル酸２１３部、アジピン酸４７部、縮合触媒としてジブチルチンオキサイド１部を投入し、常圧、２３０℃で５時間脱水反応を行った後、２３０℃／４００Ｐａの減圧下で５時間脱水反応を行った。更に１８０℃に冷却し、無水トリメリット酸４３部を投入し、常圧で２時間反応を行い、［ポリエステル樹脂１］を得た。［ポリエステル樹脂１］はＴｇ４５℃、Ｍｎ２７４０、Ｍｗ６５５０、酸価２４であった。
【０１５５】
＜製造例１９＞
［［ウレタンプレポリマー５］の合成］
攪拌装置および脱水装置のついた反応容器に、ビスフェノールＡ・ＥＯ２モル付加物６８１部、ビスフェノールＡ・ＰＯ２モル付加物８１部、テレフタル酸２７５部、アジピン酸７部、無水トリメリット酸２２部、縮合触媒としてジブチルチンオキサイド１部を投入し、常圧、２３０℃で５時間脱水反応を行った後、２３０℃／４００Ｐａの減圧下で５時間脱水反応を行い、［ポリエステル樹脂２］を得た。［ポリエステル樹脂２］はＴｇ５５℃、Ｍｎ２２６０、Ｍｗ９４７０、酸価０．６、水酸基価５４であった。
【０１５６】
オートクレーブに、［ポリエステル樹脂２］４０７部、ＩＰＤＩ５４部、酢酸エチル４８５部を投入し、密閉状態で１００℃、５時間反応を行い、分子末端にイソシアネート基を有する［ウレタンプレポリマー５］の溶液を得た。［ウレタンプレポリマー５］の溶液のＮＣＯ含量は１．０％であった。
【０１５７】
＜実施例１＞
ビーカー内に［ポリエステル樹脂ｐ１−３］１７７部、酢酸エチル１８１部、［ウレタンプレポリマー１］の溶液３９．２部、［硬化剤１］０．９部を投入して溶解・混合均一化し、［樹脂溶液３］を得た。この［樹脂溶液３］中に［水性分散液Ｗ１］６００部を添加し、ＴＫホモミキサー（特殊機化工業社製）を使用し、回転数１２０００ｒｐｍで２５℃で１分間分散操作を行い、さらにフィルムエバポレータで減圧度−０．０５ＭＰａ（ゲージ圧）、温度４０℃、回転数１００ｒｐｍの条件で２４０分間脱溶剤し、水性分散体（Ｘ１−１）を得た。
（Ｘ１−１）１００部を遠心分離し、更に水６０部を加えて遠心分離して固液分離する工程を２回繰り返した後、３５℃で１時間乾燥して樹脂粒子（Ｃ１）を得た。
さらに、樹脂粒子（Ｃ１）１００部にＭＥＫオキシムブロックドＨＤＩ２０部を添加し、ヘンシェルミキサーにて３０分攪拌して塗料組成物（ＣＰ１）を得た。
【０１５８】
＜実施例２＞
上記＜実施例１＞において、［水性分散液Ｗ１］の替わりに［水性分散液Ｗ２］を使用する以外は同様の方法により水性分散体（Ｘ１−２）、樹脂粒子（Ｃ２）および塗料組成物（ＣＰ２）を得た。
【０１５９】
＜実施例３＞
上記＜実施例１＞において、［水性分散液Ｗ１］の替わりに［水性分散液Ｗ３］を使用する以外は同様の方法により水性分散体（Ｘ１−３）、樹脂粒子（Ｃ３）および塗料組成物（ＣＰ３）を得た。
【０１６０】
＜実施例４＞
上記＜実施例１＞において、［ウレタンプレポリマー１］の溶液の替わりに［ウレタンプレポリマー２］の溶液、［水性分散液Ｗ１］の替わりに［水性分散液Ｗ２］を使用する以外は同様の方法により水性分散体（Ｘ１−４）、樹脂粒子（Ｃ４）および塗料組成物（ＣＰ４）を得た。
【０１６１】
＜実施例５＞
上記＜実施例１＞において、［ポリエステル樹脂ｐ１−３］の替わりに［ポリエステル樹脂ｐ１−４］、［ウレタンプレポリマー１］の溶液の替わりに［ウレタンプレポリマー３］の溶液、［水性分散液Ｗ１］の替わりに［水性分散液Ｗ２］を使用する以外は同様の方法により水性分散体（Ｘ１−５）、樹脂粒子（Ｃ５）および塗料組成物（ＣＰ５）を得た。
【０１６２】
＜実施例６＞
上記＜実施例１＞において、［ポリエステル樹脂ｐ１−３］の替わりに［ポリエステル樹脂ｐ１−５］、［ウレタンプレポリマー１］の溶液の替わりに［ウレタンプレポリマー４］の溶液、［水性分散液Ｗ１］の替わりに［水性分散液Ｗ２］を使用する以外は同様の方法により水性分散体（Ｘ１−６）、樹脂粒子（Ｃ６）および塗料組成物（ＣＰ６）を得た。
【０１６３】
＜実施例７＞
上記＜実施例１＞において、［ポリエステル樹脂ｐ１−３］１７７部、酢酸エチル１８１部の替わりに製造例１３で作成した［スチレン−アクリル共重合体］を含む固形分５０％の［樹脂溶液２］３５８部、［水性分散液Ｗ１］の替わりに［水性分散液Ｗ２］を使用する以外は同様の方法により水性分散体（Ｘ１−７）、樹脂粒子（Ｃ７）および塗料組成物（ＣＰ７）を得た。
【０１６４】
＜実施例８＞
上記＜実施例１＞において、［ポリエステル樹脂ｐ１−３］１７７部、酢酸エチル１８１部、［ウレタンプレポリマー１］の溶液３９．２部の替わりに［ウレタンプレポリマー２］の溶液３９７部、［水性分散液Ｗ１］の替わりに［水性分散液Ｗ２］を使用する以外は同様の方法により水性分散体（Ｘ１−８）、樹脂粒子（Ｃ８）および塗料組成物（ＣＰ８）を得た。
【０１６５】
＜実施例９＞
上記＜実施例１＞において、［ポリエステル樹脂ｐ１−３］の替わりに［ポリエステル樹脂１］、［ウレタンプレポリマー１］の替わりに［ウレタンプレポリマー５］、［水性分散液Ｗ１］の替わりに［水性分散液Ｗ３］を使用する以外は同様の方法により水性分散体（Ｘ１−９）、樹脂粒子（Ｃ９）および塗料組成物（ＣＰ９）を得た。
【０１６６】
＜実施例１０＞
上記＜実施例２＞において得られた水性分散体（Ｘ１−２）１００部に、５％水酸化ナトリウム水溶液１００部を加え、ＴＫホモミキサー（特殊機化製）を使用し、４０℃に温調し回転数１２，０００ｒｐｍで１０分間混合して、（Ｃ２）の表面に付着した樹脂粒子（Ａ−２）を溶解させた。次いで遠心分離で上澄みを除去し、さらに水１００部を加えて遠心分離する工程を２回繰り返した後、３５℃で１時間乾燥して樹脂粒子（Ｂ２）を得た。
さらに、樹脂粒子（Ｂ２）１００部にＭＥＫオキシムブロックドＨＤＩ２０部を添加し、ヘンシェルミキサーにて３０分攪拌して塗料組成物（ＢＰ２）を得た。
【０１６７】
＜実施例１１＞
上記＜実施例１０＞において水性分散体（Ｘ１−２）の替わりに＜実施例４＞で得た水性分散体（Ｘ１−４）を使用する以外は同様の操作で樹脂粒子（Ｂ４）および塗料組成物（ＢＰ４）を得た。
【０１６８】
＜実施例１２＞
上記＜実施例１０＞において水性分散体（Ｘ１−２）の替わりに＜実施例７＞で得た水性分散体（Ｘ１−７）を用いる以外は同様の操作で樹脂粒子（Ｂ７）および塗料組成物（ＢＰ７）を得た。
【０１６９】
＜比較例１＞
ビーカー内に［ポリエステル樹脂１］１７７部、酢酸エチル１８１部、［ウレタンプレポリマー５］の溶液３９．２部、［硬化剤１］０．９部を投入して溶解・混合均一化し、［樹脂溶液４］を得た。この［樹脂溶液４］中に［水性分散液Ｗ１］６００部を添加し、ＴＫホモミキサー（特殊機化工業社製）を使用し、回転数１２０００ｒｐｍで２５℃で１分間分散操作を行い、さらにフィルムエバポレータで減圧度−０．０５ＭＰａ（ゲージ圧）、温度４０℃、回転数１００ｒｐｍの条件で２４０分間脱溶剤し、比較の水性分散体（ＨＸ１−１）を得た。
（ＨＸ１−１）１００部を遠心分離し、更に水６０部を加えて遠心分離して固液分離する工程を２回繰り返した後、３５℃で１時間乾燥して比較の樹脂粒子（ＨＣ１）を得た。
さらに、樹脂粒子（ＨＣ１）１００部にＭＥＫオキシムブロックドＨＤＩ２０部を添加し、ヘンシェルミキサーにて３０分攪拌して比較の塗料組成物（ＨＣＰ１）を得た。
【０１７０】
＜比較例２＞
上記＜比較例１＞において、［水性分散液Ｗ１］の替わりに［水性分散液Ｗ２］を使用する以外は同様の方法により比較の水性分散体（ＨＸ１−２）、樹脂粒子（ＨＣ２）および塗料組成物（ＨＣＰ２）を得た。
【０１７１】
＜比較例３＞
上記＜比較例１＞において、［ポリエステル樹脂１］１７７部、酢酸エチル１８１部の替わりに［スチレン−アクリル共重合体］を含む［樹脂溶液２］３５８部を使用する以外は同様の方法により比較の水性分散体（ＨＸ１−３）、樹脂粒子（ＨＣ３）および塗料組成物（ＨＣＰ３）を得た。
【０１７２】
＜比較例４＞
上記＜実施例１０＞において、水性分散体（Ｘ１−２）の替わりに比較の水性分散体（ＨＸ１−２）を用いる以外は同様の操作により比較の樹脂粒子（ＨＢ２）および塗料組成物（ＨＢＰ２）を得た。
【０１７３】
＜物性測定例１＞
実施例１〜１２で得た樹脂粒子（Ｃ１）〜（Ｃ９）、樹脂粒子（Ｂ２）、（Ｂ４）、（Ｂ７）、並びに比較例１〜４で得た比較の樹脂粒子（ＨＣ１）〜（ＨＣ３）および（ＨＢ２）について、体積平均粒径および粒度分布（体積平均粒径／個数平均粒径）、表面被覆率、ＢＥＴ比表面積、表面平均中心線粗さ、および円形度（Ｗａｄｅｌｌの実用球形度）を測定した。これらの結果を表１および表２に示した。
さらに各樹脂粒子の耐熱保存性を見るため、４０℃の雰囲気で７日間保管し融着の有無を確認した。融着の確認法は、保管した各樹脂粒子５０ｇを目開き１５０μｍの標準ふるいで１５分振倒し、ふるい上に残った樹脂粒子の量を計測し、その割合をもとに下記の基準で判定し、表１および表２に示した。
【０１７４】
◎：凝集物０．２％未満
○：凝集物０．２％〜１．０％未満
△：凝集物１．０％〜２．０％未満
×：凝集物２．０％以上
【０１７５】
さらに上記作成した、塗料組成物（ＣＰ１）〜（ＣＰ９）、（ＢＰ２）、（ＢＰ４）、（ＢＰ７）、（ＨＣＰ１）〜（ＨＣＰ３）および（ＨＢＰ２）を、日本テストパネル社製リン酸亜鉛処理鋼板標準板に市販のコロナ帯電方式スプレーガンを用いて、膜圧が４０〜６０μｍになるように静電塗装し、１８０℃で２０分間焼き付けた後、ＪＩＳ  Ｋ６８３０−１９９６に規定する方法に従い剪断接着試験を行い、結果を表１および表２に示した。接着性（密着性）の評価基準は、以下の通りである。
【０１７６】
○：完全な凝集破壊
△：部分的に界面破壊が生じる痕跡破壊
×：完全な界面破壊
密着性の評価と同様に、塗料組成物を静電塗布し、焼き付けた後、４０℃の温水に１０日間浸漬した。次いで、ＪＩＳ  Ｋ６８３０−１９９６に規定する方法に従い剪断接着試験（耐水密着性）を行い、結果を表１および表２に示した。評価基準は、上記接着性（密着性）の場合と同様とした。
【０１７７】
【表１】
2008163290.tif 000002
【０１７８】
【表２】
2008163290.tif 000003
【産業上の利用可能性】
【０１７９】
本発明の製造方法で得られる水性分散体および樹脂粒子は、樹脂粒子を熱溶融して被着体（金属、紙または木材等）に密着させる用途に適用する場合であっても、被着体との接着性（密着性）が良好で、高性能の樹脂粒子を安定的に製造できることから、本発明の製造方法で得られる樹脂分散体および樹脂粒子は、スラッシュ成形用樹脂、粉体塗料、電子部品（液晶など）製造用スペーサー、電子測定機器の標準粒子、電子写真トナー用母体粒子、静電記録トナー用母体粒子、静電印刷トナー用母体粒子、各種ホットメルト接着剤、その他成形材料等に、有用な樹脂粒子として極めて有用である。